(57)【要約】【課題】インクジェット法を用いて製造された耐溶剤性および耐候性に優れたカラーフィルターを提供すること、また、該カラーフィルターを備えた画像表示装置、電子機器を提供すること。【解決手段】本発明のカラーフィルターは、カラーフィルターを平面視した場合において、着色部における、着色部と相似形であり、着色部に対する相似比が０．９０であり、かつ重心が着色部と同一の点にある領域を有効領域とし、基板と略平行な面であって、基板からの距離が、着色膜の平均厚さと同等である面を基準面としたとき、下記式（Ｉ）の関係を満足する着色部が設けられていることを特徴とするカラーフィルター。  ０．４≦ＴＸ／ＴＹ≦０．９・・・  （Ｉ）（ただし、ＴＸ［μｍ］は、有効領域の境界線上における基準面から樹脂層表面までの距離であり、ＴＹ［μｍ］は、有効領域内における基準面から樹脂層表面までの最大距離である。）【選択図】なし【特許請求の範囲】
【請求項１】
基板上に、当該基板側から順に着色膜と樹脂層とを積層した積層体で構成される着色部を複数有するカラーフィルターであって、
前記着色膜は、着色剤と、前記着色剤が分散および／または溶解する第１の液性媒体とを含む第１のインクを液滴吐出法により吐出して形成されたものであり、
前記樹脂層は、硬化性樹脂材料と、前記硬化性樹脂材料を分散および／または溶解する第２の液性媒体とを含む第２のインクを液滴吐出法により吐出して形成されたものであり、
カラーフィルターを平面視した場合において、前記着色部における、前記着色部と相似形であり、前記着色部に対する相似比が０．９０であり、かつ重心が前記着色部と同一の点にある領域を有効領域とし、
前記基板と略平行な面であって、前記基板からの距離が、前記着色膜の平均厚さと同等である面を基準面としたとき、下記式（Ｉ）の関係を満足する着色部が設けられていることを特徴とするカラーフィルター。
０．４≦ＴＸ／ＴＹ≦０．９・・・  （Ｉ）
（ただし、ＴＸ［μｍ］は、前記有効領域の境界線上における前記基準面から前記樹脂層表面までの距離であり、ＴＹ［μｍ］は、前記有効領域内における前記基準面から前記樹脂層表面までの最大距離である。）
【請求項２】
前記樹脂層の前記有効領域における表面は、凸面形状をなしている請求項１に記載のカラーフィルター。
【請求項３】
前記着色膜の平均厚さは、１．２μｍ以上２．３μｍ以下である請求項１または２に記載のカラーフィルター。
【請求項４】
前記樹脂層の平均厚さは、０．１μｍ以上１．２μｍ以下である請求項１ないし３のいずれかに記載のカラーフィルター。
【請求項５】
前記着色部の平均厚さは、１．５μｍ以上２．０μｍ以下である請求項１ないし４のいずれかに記載のカラーフィルター。
【請求項６】
前記硬化性樹脂材料は、下記式（１１）で表される単量体成分ｘ１と下記式（１３）で表される単量体成分ｘ３と下記式（１４）で表される単量体成分ｘ４とを含む重合体Ｘと、
下記式（１５）で表される単量体成分ｙ１を含む重合体Ｙと、を含む請求項１ないし５のいずれかに記載のカラーフィルター。
【化１】
2012159703.tif 000033
【化２】
2012159703.tif 000034
【化３】
2012159703.tif 000035
【化４】
2012159703.tif 000036
【請求項７】
前記第１の液性媒体は、ジエチレングリコールジメチルエーテル、１，３−ブチレングリコールジアセテート、トリエチレングリコールジエチルエーテル、ビス（２−ブトキシエチル）エーテル、ジエチレングリコールモノブチルエーテルアセテート、および、２−（２−メトキシ−１−メチルエトキシ）−１−メチルエチルアセテートよりなる群から選択される１種または２種以上を含むものである請求項１ないし６のいずれかに記載のカラーフィルター。
【請求項８】
前記第２の液性媒体は、プロピレングリコール−ｎ−ブチルエーテル、２−（２−メトキシ−１−メチルエトキシ）−１−メチルエチルアセテート、３−エトキシプロピオン酸エチル、ビス（２−ブトキシエチル）エーテル、ジエチレングリコールモノブチルエーテルアセテート、および、１，３−ブチレングリコールジアセテートよりなる群から選択される１種または２種以上を含むものである請求項１ないし７のいずれかに記載のカラーフィルター。
【請求項９】
請求項１ないし８のいずれかに記載のカラーフィルターを備えたことを特徴とする画像表示装置。
【請求項１０】
画像表示装置は、液晶パネルである請求項９に記載の画像表示装置。
【請求項１１】
請求項９または１０に記載の画像表示装置を備えたことを特徴とする電子機器。
【発明の詳細な説明】
【技術分野】
【０００１】
本発明は、カラーフィルター、画像表示装置、および、電子機器に関する。
【背景技術】
【０００２】
カラー表示を行う液晶表示装置（ＬＣＤ）等には、一般に、カラーフィルターが用いられている。
カラーフィルターは、従来、着色剤、感光性樹脂、官能性モノマー、重合開始剤等を含む材料（着色層形成用組成物）で構成された塗膜を基板上に形成し、その後、フォトマスクを介して光を照射する感光処理、現像処理等を行う、いわゆるフォトリソグラフィー法を用いて製造されてきた。このような方法では、通常、基板のほぼ全面に、各色に対応する塗膜を形成し、その一部のみを硬化させ、それ以外の大部分を除去するという操作を繰り返すことにより、各色が重なり合わないようにカラーフィルターを製造する。このため、カラーフィルターの製造において形成される塗膜は、最終的に得られるカラーフィルターには、その一部のみが着色層として残存するのみで、その大部分が製造工程において除去されることとなる。このため、カラーフィルターの製造コストが上昇するばかりでなく、省資源の観点からも好ましくない。
【０００３】
一方、近年、インクジェットヘッド（液滴吐出ヘッド）を用いて、カラーフィルターの着色層（着色部）を形成する方法が提案されている（例えば、特許文献１参照）。このような方法は、着色層形成用の材料（着色層形成用組成物）の液滴の吐出位置等の制御が容易で、着色層形成用組成物の無駄を少なくすることができるため、環境への負荷を低減することができ、また、製造コストも抑制することができる。
ところで、このように、インクジェット法を用いたカラーフィルターの製造方法は、生産性に優れたものではあるが、インクジェットヘッドを用いて製造されたカラーフィルターは、フォトリソグラフィー法によって製造されたカラーフィルターと比較して耐溶剤性、耐光性が劣る問題があった。
【０００４】
【特許文献１】特開２００４−２８１５号公報
【発明の開示】
【発明が解決しようとする課題】
【０００５】
本発明の目的は、インクジェット法を用いて製造された耐溶剤性および耐候性に優れたカラーフィルターを提供すること、また、該カラーフィルターを備えた画像表示装置、電子機器を提供することにある。
【課題を解決するための手段】
【０００６】
このような目的は下記の本発明により達成される。
本発明のカラーフィルターは、基板上に、当該基板側から順に着色膜と樹脂層とを積層した積層体で構成される着色部を複数有するカラーフィルターであって、
前記着色膜は、着色剤と、前記着色剤が分散および／または溶解する第１の液性媒体とを含む第１のインクを液滴吐出法により吐出して形成されたものであり、
前記樹脂層は、硬化性樹脂材料と、前記硬化性樹脂材料を分散および／または溶解する第２の液性媒体とを含む第２のインクを液滴吐出法により吐出して形成されたものであり、
カラーフィルターを平面視した場合において、前記着色部における、前記着色部と相似形であり、前記着色部に対する相似比が０．９０であり、かつ重心が前記着色部と同一の点にある領域を有効領域とし、
前記基板と略平行な面であって、前記基板からの距離が、前記着色膜の平均厚さと同等である面を基準面としたとき、下記式（Ｉ）の関係を満足する着色部が設けられていることを特徴とする。
０．４≦ＴＸ／ＴＹ≦０．９・・・  （Ｉ）
（ただし、ＴＸ［μｍ］は、前記有効領域の境界線上における前記基準面から前記樹脂層表面までの距離であり、ＴＹ［μｍ］は、前記有効領域内における前記基準面から前記樹脂層表面までの最大距離である。）
これにより、インクジェット法を用いて製造された耐溶剤性および耐候性に優れたカラーフィルターを提供することができる。
【０００７】
本発明のカラーフィルターでは、前記樹脂層の前記有効領域における表面は、凸面形状をなしていることが好ましい。
これにより、カラーフィルターは、耐溶剤性および耐候性が特に優れたものとなる。
本発明のカラーフィルターでは、前記着色膜の平均厚さは、１．２μｍ以上２．３μｍ以下であることが好ましい。
これにより、耐溶剤性および耐光性に優れるとともに、色再現性およびコントラスト比に優れたものとなる。
【０００８】
本発明のカラーフィルターでは、前記樹脂層の平均厚さは、０．１μｍ以上１．２μｍ以下であることが好ましい。
これにより、カラーフィルターは、耐溶剤性および耐候性が特に優れたものとなる。
本発明のカラーフィルターでは、前記着色部の平均厚さは、１．５μｍ以上２．０μｍ以下であることが好ましい。
これにより、耐溶剤性および耐光性に優れるとともに、色再現性およびコントラスト比に優れたものとなる。
【０００９】
本発明のカラーフィルターでは、前記硬化性樹脂材料は、下記式（１１）で表される単量体成分ｘ１と下記式（１３）で表される単量体成分ｘ３と下記式（１４）で表される単量体成分ｘ４とを含む重合体Ｘと、
下記式（１５）で表される単量体成分ｙ１を含む重合体Ｙと、を含むことが好ましい。
【化１】
2012159703.tif 000002
【化２】
2012159703.tif 000003
【化３】
2012159703.tif 000004
【化４】
2012159703.tif 000005
これにより、カラーフィルターの耐溶剤性、耐候性、当該カラーフィルターを備えた液晶表示装置の液晶層の電圧保持率等を特に優れたものとすることができる。
【００１０】
本発明のカラーフィルターでは、前記第１の液性媒体は、ジエチレングリコールジメチルエーテル、１，３−ブチレングリコールジアセテート、トリエチレングリコールジエチルエーテル、ビス（２−ブトキシエチル）エーテル、ジエチレングリコールモノブチルエーテルアセテート、および、２−（２−メトキシ−１−メチルエトキシ）−１−メチルエチルアセテートよりなる群から選択される１種または２種以上を含むものであることが好ましい。
【００１１】
これにより、第１のインクの液滴吐出性を特に優れたものとすることができ、カラーフィルターの生産性を特に優れたものとすることができる。また、第２のインクの付与前に、第１の液性媒体を好適に除去することができ、着色膜を耐溶剤性に特に優れたものとすることができるため、第１のインク中に含まれる着色剤が、第２のインクによって形成される樹脂膜中に拡散してしまうことをより確実に防止することができる。その結果、明度、コントラスト比の低下や、色むら、濃度むらの発生をより効果的に防止することができるとともに、カラーフィルターを備えた液晶表示装置の液晶層の電圧保持率（ＶＨＲ）も良好なものとすることができる。
【００１２】
本発明のカラーフィルターでは、前記第２の液性媒体は、プロピレングリコール−ｎ−ブチルエーテル、２−（２−メトキシ−１−メチルエトキシ）−１−メチルエチルアセテート、３−エトキシプロピオン酸エチル、ビス（２−ブトキシエチル）エーテル、ジエチレングリコールモノブチルエーテルアセテート、および、１，３−ブチレングリコールジアセテートよりなる群から選択される１種または２種以上を含むものであることが好ましい。
これにより、耐溶剤性および耐光性を特に優れたものとし、カラーフィルターを備えた液晶表示装置の液晶層の電圧保持率（ＶＨＲ）も良好なものとすることができる。
【００１３】
本発明の画像表示装置は、本発明のカラーフィルターを備えたことを特徴とする。
これにより、信頼性の高い画像表示装置を提供することができる。
本発明の画像表示装置は、液晶パネルであることが好ましい。
これにより、信頼性の高い画像表示装置を提供することができる。
本発明の電子機器は、本発明の画像表示装置を備えたことを特徴とする。
これにより、信頼性の高い電子機器を提供することができる。
【図面の簡単な説明】
【００１４】
【図１】本発明のカラーフィルターの好適な実施形態を示す平面図である。
【図２】図１に示すカラーフィルターの着色部の短辺方向における断面図である。
【図３】図１のカラーフィルターの一部を拡大した部分の平面図（ａ）および、該拡大した部分の短辺方向の断面図（ｂ）および長辺方向の断面図（ｃ）である。
【図４】カラーフィルターの製造方法の好適な実施形態を示す断面図である。
【図５】カラーフィルターの製造に用いる液滴吐出装置を示す斜視図である。
【図６】液晶表示装置の実施形態を示す断面図である。
【図７】本発明の電子機器を適用したモバイル型（またはノート型）のパーソナルコンピュータの構成を示す斜視図である。
【図８】本発明の電子機器を適用した携帯電話機（ＰＨＳも含む）の構成を示す斜視図である。
【図９】本発明の電子機器を適用したディジタルスチルカメラの構成を示す斜視図である。
【発明を実施するための最良の形態】
【００１５】
以下、本発明の好適な実施形態について説明する。
《カラーフィルター》
まず、本発明のカラーフィルターの一例について説明する。
図１は、本発明のカラーフィルターの好適な実施形態を示す平面図、図２は、図１に示すカラーフィルターの着色部の短辺方向における断面図、図３は、図１のカラーフィルターの一部を拡大した部分の平面図（ａ）および、該拡大した部分の短辺方向の断面図（ｂ）および長辺方向の断面図（ｃ）である。なお、本明細書で参照する図面は、説明の都合上、構成の一部を強調、または簡略化して示したものであり、実際の寸法等を正確に反映したものではない。
【００１６】
図１、図２に示すように、カラーフィルター１は、基板１１と、平面視した形状が長方形の複数の着色部１２とを備えている。着色部１２としては、互いに異なる種類のインクを用いて形成された第１の着色部１２Ａ、第２の着色部１２Ｂ、および第３の着色部１２Ｃが設けられている。そして、隣接する着色部１２の間には、隔壁１３が設けられている。なお、第１の着色部１２Ａ、第２の着色部１２Ｂ、および第３の着色部１２Ｃは、第２のインクと、互いに異なる種類の第１のインクとを用いて形成されたものであればよいが、以下の説明では、各着色部は、第２のインクに加え、第１の着色部１２Ａがレッドインクを用いて形成され、第２の着色部１２Ｂがグリーンインクを用いて形成され、第３の着色部１２Ｃがブルーインクを用いて形成された場合について、中心的に説明する。
【００１７】
＜基板＞
基板１１は、光透過性を有する板状の部材で、着色部１２、隔壁１３を保持する機能を有している。
基板１１は、実質的に透明な材料で構成されたものであるのが好ましい。これにより、カラーフィルター１を透過する光により、より鮮明な画像を形成することができる。
【００１８】
また、基板１１は、耐熱性、機械的強度に優れたものであるのが好ましい。これにより、例えば、カラーフィルター１の製造時に加わる熱による変形等を確実に防止することができる。このような条件を満足する基板１１の構成材料としては、例えば、ガラス、シリコン、ポリカーボネート、ポリエステル、芳香族ポリアミド、ポリアミドイミド、ポリイミド、ノルボルネン系開環重合体やその水素添加物等が挙げられる。
【００１９】
＜着色部＞
着色部１２は、後述するようなカラーフィルター用インクセットを用いて形成されたものであり、図１に示すように、平面視した形状が長方形をなしている。
各着色部１２は、後述する隔壁１３により囲まれた領域であるセル１４内に設けられている。
【００２０】
また、各着色部１２は、それぞれ、後述する第１のインクを用いて形成された着色膜１２１と第２のインクを用いて形成された樹脂膜１２２とを有している。
また、カラーフィルター１は、図１に示すように、複数の画素１５が着色部１２の短辺方向に並んだ行と、複数の画素１５が着色部１２の長辺方向に並んだ列とで構成されたものである。例えば、カラーフィルター１が、ハイビジョン用のカラーフィルターである場合には１３６６×７６８個の画素１５が配置されており、フルハイビジョン用のカラーフィルターである場合には１９２０×１０８０個の画素１５が配置されており、スーパーハイビジョン用のカラーフィルターである場合には７６８０×４３２０個の画素１５が配置されている。なお、カラーフィルター１は、例えば、有効領域外に予備の画素１５を備えたものであってもよい。
【００２１】
ところで、インクジェット法を用いたカラーフィルターの製造方法は、生産性に優れたものではあるが、一般に、インクジェットヘッドを用いて製造されたカラーフィルターは、フォトリソグラフィー法によって製造されたカラーフィルターと比較して耐溶剤性、耐光性が劣る問題があった。
そこで、本発明者らは、鋭意検討した結果、着色部の形状、特に、樹脂層の形状に着目し、樹脂層の厚みについて、所定の関係を満足することで、インクジェットヘッドを用いて製造されたカラーフィルターの耐溶剤性および耐候性を優れたものとすることができることを見出した。
【００２２】
以下、詳しく説明する。図３（ａ）に示されたカラーフィルター１の点ＯＰＱＲに囲まれた着色部１２に着目する。また、着色部１２の領域ＯＰＱＲと相似形であり、領域ＯＰＱRに対する相似比が０．９０であり、かつ、重心が着色部１２と同一の点にある領域を領域Ｏ’Ｐ’Ｑ’Ｒ’とする。本発明において、この領域Ｏ’Ｐ’Ｑ’Ｒ’を有効領域１６とし、基板１１と略平行な面であって、基板１１からの距離が、着色膜１２１の平均厚さと同等である面を基準面Ｓとすると、カラーフィルター１は、着色部１２として、その有効領域１６内において、下記式（Ｉ）の関係を満足するものが設けられている。
０．４≦ＴＸ／ＴＹ≦０．９・・・  （Ｉ）
（ただし、ＴＸ［μｍ］は、有効領域１６の境界線上における基準面Ｓから樹脂層１２２表面までの距離であり、ＴＹ［μｍ］は、有効領域１６内における基準面Ｓから樹脂層１２２表面までの最大距離である。）
【００２３】
このような関係を満足することにより、樹脂層１２２の厚さを比較的厚いものとすることができる。その結果、耐溶剤性および耐候性を優れたものとすることができる。また、樹脂層１２２の厚さを比較的厚いものとすることができるため、液晶表示装置としたときに、液晶の電圧保持率を優れたものとすることができる。また、このような関係を満足する形状であることにより、樹脂層１２２の膜厚を容易に調整することができる。
【００２４】
これに対し、ＴＸ／ＴＹが前記下限値未満だと、着色部１２は、樹脂層１２２表面の平坦性が低くなるため、着色部１２を透過する光の量が少ないものとなり、カラーフィルター１の明度およびコントラスト比は、優れたものとならない。また、ＴＸ／ＴＹが前記上限値を超えると、優れた耐溶剤性および耐光性が得られない。
なお、本発明において、上記ＴＸ／ＴＹは、０．４≦ＴＸ／ＴＹ≦０．９の関係を満足するが、０．６≦ＴＸ／ＴＹ≦０．８の関係を満足するのがより好ましい。
【００２５】
また、前記有効領域１６の外周の直線または曲線は、相似する着色部１２の外周の対応する直線または曲線と平行になるように配置されたものである。言いかえると、有効領域１６は、着色部１２と相似しているが、着色部１２から回転しているものではない。
また、前記式（Ｉ）を満足する着色部１２は、カラーフィルター１中の全ての着色部１２のうち、６０％以上であることが好ましく、７０％以上であることがより好ましく、８０％以上であることがさらに好ましい。これにより、カラーフィルター１は、耐溶剤性および耐候性が特に優れたものとなる。
【００２６】
樹脂層１２２は、図３に示すように、有効領域１６における表面形状が、凸面形状をなしているのが好ましい。これにより、カラーフィルター１は、耐溶剤性および耐候性が特に優れたものとなる。
また、着色膜１２１の平均厚さは、１．２μｍ以上２．３μｍ以下であることが好ましく、１．４μｍ以上２．０μｍ以下であることがより好ましい。これにより、耐溶剤性および耐光性に優れるとともに、色再現性およびコントラスト比に優れたものとなる。
【００２７】
また、樹脂層１２２の平均厚さは、０．１μｍ以上１．２μｍ以下であることが好ましく、０．１５μｍ以上０．４０μｍ以下であることがより好ましい。これにより、カラーフィルター１は、耐溶剤性および耐候性が特に優れたものとなる。
また、着色部１２の平均厚さは、１．５μｍ以上２．０μｍ以下であることが好ましく、１．６μｍ以上１．８μｍ以下であることがより好ましい。これにより、耐溶剤性および耐光性に優れるとともに、色再現性およびコントラスト比に優れたものとなる。
【００２８】
＜隔壁＞
隣接する着色部１２の間には、隔壁（バンク）１３が設けられている。これにより、隣接する着色部１２同士が混色してしまうのを確実に防止することができ、その結果、鮮明な画像を確実に表示することができる。
隔壁１３は、透明な材料で構成されたものであってもよいが、遮光性を有する材料で構成されたものであるのが好ましい。これにより、コントラストに優れた画像を表示することができる。隔壁（遮光部）１３の色は、特に限定されないが、黒色であるのが好ましい。これにより、表示される画像のコントラストを特に優れたものとすることができる。
【００２９】
隔壁１３の高さは、特に限定されないが、着色部１２の膜厚とほぼ同じであるのが好ましい。これにより、隣接する着色部１２の間での混色を確実に防止することができる。隔壁１３の具体的な厚さは、０．１μｍ以上１０μｍ以下であるのが好ましく、０．５μｍ以上３．５μｍ以下であるのがより好ましい。これにより、隣接する着色部１２の間での混色を確実に防止することができるとともに、カラーフィルター１を備えた画像表示装置、電子機器における視野角特性を優れたものとすることができる。
【００３０】
隔壁１３は、いかなる材料で構成されたものであってもよいが、例えば、主として樹脂材料で構成されたものであるのが好ましい。これにより、後述するような方法で、隔壁１３を容易に所望の形状を有するものとして形成することができる。また、隔壁１３が遮光部としての機能を有するものである場合、その構成材料として、カーボンブラック等の光吸収性の材料を含むものであってもよい。
なお、上述したようなカラーフィルターは、インクジェット法で製造されるものであればよく、いかなるカラーフィルター用インク、製造方法で製造されてもよいが、後述するようなカラーフィルター用インク、カラーフィルターの製造方法により、容易かつ確実に製造することができる。
【００３１】
《カラーフィルター用インク》
次に、上述したような着色部を好適に形成することが可能なインクセット（カラーフィルター用インクセット）について説明する。
カラーフィルター用インクセットは、着色剤と、着色剤が分散および／または溶解する第１の液性媒体とを含み、着色膜１２１の形成に用いられる第１のインクと、第１のインクと同一のセル内に吐出されることにより、樹脂膜１２２を形成する第２のインクとを備え、第２のインクが、硬化性樹脂材料と、当該硬化性樹脂材料を分散および／または溶解する第２の液性媒体とを含み、硬化性樹脂材料が、下記式（１１）で表される単量体成分ｘ１と下記式（１３）で表される単量体成分ｘ３と下記式（１４）で表される単量体成分ｘ４とを含む重合体Ｘと、下記式（１５）で表される単量体成分ｙ１を含む重合体Ｙと、を含むものである。
【００３２】
【化５】
2012159703.tif 000006
【００３３】
【化６】
2012159703.tif 000007
【００３４】
【化７】
2012159703.tif 000008
【００３５】
【化８】
2012159703.tif 000009
【００３６】
このように、着色剤を含む第１のインクを用いて着色膜１２１を形成し、上述したような硬化性樹脂材料を含む第２のインクを用いて樹脂膜１２２をそれぞれ形成し、着色膜１２１および樹脂膜１２２を有する着色部１２を形成することで、着色部１２の表面の平坦性を高いものとすることができ、製造されるカラーフィルターの表示画像の明度およびコントラスト比を優れたものとし、かつ、色むら、濃度むらの発生を効果的に防止することができる。また、着色膜とは別に、樹脂膜を有するとともに、上述した式（Ｉ）で表される関係を満足することにより、製造されるカラーフィルターの耐溶剤性、耐候性、当該カラーフィルターを備えた液晶表示装置の液晶層の電圧保持率等を特に優れたものとすることができる。また、カラーフィルターの製造に用いるインクは、一般に、プリンターに適用されるもの（民生用）とは全く異なるものであり、高沸点の液体を液性媒体として含み、高い含有率で着色剤、樹脂材料を含むものであるため、粘度が高くなりやすく、インクの液滴の安定吐出が困難であるという問題があるが、本実施形態のカラーフィルター用インクセットでは、形成すべき着色部の構成材料を２種のインクに分けて含有させることにより、インクの吐出安定性を向上させることができ、インクジェット法による高速描画が可能となるため、全体としての、カラーフィルターの生産性を特に優れたものとすることができる。
【００３７】
本実施形態で用いるカラーフィルター用インクセットは、少なくとも１種の第１のインクと、少なくとも１種の第２のインクを備えるものであればよいが、複数種の第１のインクと、少なくとも１種の第２のインクとを備えるものであるのが好ましい。これにより、色再現域の広いカラーフィルターの製造に好適に用いることができる。また、製造されるカラーフィルター全体としての表示画像についての明度、コントラスト比を特に優れたものとすることができ、色むら、濃度むらの発生をより効果的に防止することができる。また、製造されるカラーフィルター全体としての耐久性、信頼性を特に優れたものとすることができる。
【００３８】
また、本実施形態のカラーフィルター用インクセットは、光の三原色を構成する３色である、赤色の第１のインク（レッドインク）と、緑色の第１のインク（グリーンインク）と、青色の第１のインク（ブルーインク）とを備えるものであるのが好ましい。これにより、色再現域の広いカラーフィルターを容易かつ効率よく製造することができる。以下の説明では、カラーフィルター用インクセットが、「レッドインク（Ｒインク）」、「グリーンインク（Ｇインク）」、「ブルーインク（Ｂインク）」の３種の第１のインクを備える場合について代表的に説明する。
また、カラーフィルター用インクセットは、第２のインクを少なくとも１種備えるものであればよく、複数種備えるものであってもよいが、以下の説明では、カラーフィルター用インクセットが、第２のインクを１種備え、全てのセルに当該第２のインクを用いる場合について代表的に説明する。
【００３９】
《第１のインク》
カラーフィルター用インクセットを構成する第１のインクは、着色剤、当該着色剤が分散および／または溶解する液性媒体（第１の液性媒体）等を含むものであり、上述のようなカラーフィルター１の着色膜１２１の形成に用いるものである。上述したように本発明では、着色剤を多く含む第１のインクと、樹脂材料を多く含む第２のインクとを分けて用いることにより、第１のインクおよび第２のインクの粘度を低いものとすることができ、これらのインクの吐出性を優れたものとすることができる。すなわち、着色剤を含む第１のインクに含まれる樹脂材料が少ないことで、着色剤と樹脂材料との相互作用による粘度上昇を防ぐことができる。また、着色部の構成材料としての樹脂材料を後述する第２のインクに含ませることにより、第１のインクにより形成される着色膜の表面の平坦性を特に優れたものとすることができ、製造されるカラーフィルターの表示画像の明度およびコントラスト比を優れたものとし、かつ、色むら、濃度むらの発生を効果的に防止することができる。
【００４０】
＜着色剤＞
カラーフィルターは、通常、異なる複数色の着色部（一般に、ＲＧＢに対応する３色の着色部）を有している。そして、カラーフィルター用インクセットを構成する各第１のインクは、それぞれ、形成すべき着色部の色調に応じた着色剤を含むものである。第１のインクを構成する着色剤としては、例えば、各種顔料、各種染料を用いることができるが、第１のインクは、着色剤として顔料を含むものであるのが好ましい。これにより、製造されるカラーフィルターの耐光性、耐熱性等を特に優れたものとすることができる。また、従来のインクジェット法を用いて製造されたカラーフィルターでは、着色剤として顔料を含む場合に、明度、コントラスト比の低下や、色むら、濃度むらの発生という問題がより顕著に発生していたが、本実施形態においては、着色剤として顔料を含む場合であっても、上記のような問題の発生を確実に防止することができる。
【００４１】
（レッドインク）
レッドインクは、通常、赤色の着色剤を含むものである。
レッドインク中に含まれる着色剤としては、例えば、Ｃ．Ｉ．ピグメントレッド２，３，５，１７，２２，２３，３８，８１，４８：１，４８：２，４８：３，４８：４，４９：１，５２：１，５３：１，５７：１，６３：１，１１２，１２２，１４４，１４６，１４９，１６６，１７０，１７６，１７７，１７８，１７９，１８５，２０２，２０７，２０９，２５４，１０１，１０２，１０５，１０６，１０８，１０８：１等の顔料や、Ｃ．Ｉ．ダイレクトレッド２，４，９，２３，２６，２８，３１，３９，６２，６３，７２，７５，７６，７９，８０，８１，８３，８４，８９，９２，９５，１１１，１７３，１８４，２０７，２１１，２１２，２１４，２１８，２２１，２２３，２２４，２２５，２２６，２２７，２３２，２３３，２４０，２４１，２４２，２４３，２４７、Ｃ．Ｉ．アシッドレッド３５，４２，５１，５２，５７，６２，８０，８２，１１１，１１４，１１８，１１９，１２７，１２８，１３１，１４３，１４５，１５１，１５４，１５７，１５８，２１１，２４９，２５４，２５７，２６１，２６３，２６６，２８９，２９９，３０１，３０５，３１９，３３６，３３７，３６１，３９６，３９７、Ｃ．Ｉ．リアクティブレッド３，１３，１７，１９，２１，２２，２３，２４，２９，３５，３７，４０，４１，４３，４５，４９，５５、Ｃ．Ｉ．ベーシックレッド１２，１３，１４，１５，１８，２２，２３，２４，２５，２７，２９，３５，３６，３８，３９，４５，４６等の染料が挙げられ、これらから選択される１種または２種以上を組み合わせて用いることができる。
【００４２】
レッドインクを構成する着色剤としては、上記のようなものが挙げられるが、中でも、Ｃ．Ｉ．ピグメントレッド１７７、Ｃ．Ｉ．ピグメントレッド２５４、および、これらの誘導体のうち少なくとも１種を含むレッドインクを備えるものであるのが好ましい。従来、上記のような着色剤（顔料）を含む場合、明度、コントラスト比の低下や、色むら、濃度むらの発生という問題がより顕著に発生していたが、本実施形態においては、上記のような着色剤（顔料）を含む場合であっても、上記のような問題の発生を確実に防止することができる。
Ｃ．Ｉ．ピグメントレッド１７７の誘導体、Ｃ．Ｉ．ピグメントレッド２５４の誘導体として、下記式（３０）または下記式（３１）で示される化合物（誘導体）を含有するものである場合、上述したような効果がさらに顕著に発揮される。
【００４３】
【化９】
2012159703.tif 000010
【００４４】
【化１０】
2012159703.tif 000011
【００４５】
また、レッドインクは、上記のような着色剤に加え、例えば、ピグメントイエロー１，３，１２，１３，１４，１５，１６，１７，２０，２４，３１，３４，３５，３５：１，３７，３７：１，４２，４３，５３，５５，６０，６１，６５，７１，７３，７４，８１，８３，９３，９４，９５，９７，９８，１００，１０１，１０４，１０６，１０８，１０９，１１０，１１３，１１４，１１６，１１７，１１９，１２０，１２６，１２７，１２８，１２９，１３８，１３９，１５０，１５１，１５２，１５３，１５４，１５５，１５６，１５７，１６６，１６８，１７５，１８０，１８４，１８５等の顔料を含むものであってもよい。これにより、形成される着色部の色調をより好適に調整することができる。中でも、ピグメントイエロー１３８，１３９，１５０，１８４，１８５が好ましく、ピグメントイエロー１５０がより好ましい。これにより、上述した効果がより顕著に発揮される。
【００４６】
レッドインク中における着色剤の含有率は、７．０ｗｔ％以上３０．０ｗｔ％以下であるのが好ましく、７．５ｗｔ％以上２５．０ｗｔ％以下であるのがより好ましい。これにより、カラーフィルター用インクセットを用いて製造されるカラーフィルターにおいて、より高い色濃度を確保することができ、より鮮明な画像表示に用いることができる。また、従来のインクジェット法を用いた製造方法においては、インク中における着色剤の含有率が上記のように比較的高い場合には、吐出安定性が特に低いものとなり、インクの液滴を吐出する際に、飛行曲がりや液滴吐出量の不安定化等の問題が特に発生し易かった。また、従来においては、特に、大型基板（例えば、Ｇ５以上）上に液滴吐出をして着色部を形成する場合に、面内の各部位での吐出量ばらつきによる不良品の発生が顕著となり、カラーフィルターの生産性が著しく低下するという問題があった。これに対し、本実施形態では、比較的高濃度で着色剤を含む場合であっても、上記のような問題の発生を確実に防止することができ、製造されるカラーフィルターの各部位での色むら、濃度むら等や、個体間での特性のばらつきの発生を確実に防止することができ、優れた生産性で、カラーフィルターを製造することができる。また、製造されるカラーフィルターの耐久性を特に優れたものとすることができる。
【００４７】
（グリーンインク）
グリーンインクは、通常、緑色の着色剤を含むものである。
グリーンインク中に含まれる着色剤としては、特に限定されず、例えば、Ｃ．Ｉ．ピグメントグリーン７，３６，１５，１７，１８，１９，２６，５０、５８等の顔料や、Ｃ．Ｉ．アシッドグリーン１６等の染料が挙げられる。
【００４８】
グリーンインクを構成する着色剤としては、上記のようなものが挙げられるが、中でも、Ｃ．Ｉ．ピグメントグリーン５８を含むグリーンインクを備えるものであるのが好ましい。従来、上記のような着色剤（顔料）を含む場合、明度、コントラスト比の低下や、色むら、濃度むらの発生という問題がより顕著に発生していたが、本実施形態においては、上記のような着色剤（顔料）を含む場合であっても、上記のような問題の発生を確実に防止することができる。
【００４９】
また、グリーンインクが、Ｃ．Ｉ．ピグメントグリーン５８を含む場合、さらに、スルホン化された顔料誘導体を副顔料として含むのが好ましい。これにより、第１のインクとしてグリーンインクを用いて形成される着色部の発色性をさらに優れたものとすることができる。
グリーンインクが、Ｃ．Ｉ．ピグメントグリーン５８とスルホン化された顔料誘導体とを含む場合、スルホン化された顔料誘導体として、下記式（３２）で示される化合物（誘導体）を含有するのが好ましい。これにより、上述したような効果がより顕著に発揮される。
【００５０】
【化１１】
2012159703.tif 000012
【００５１】
グリーンインクが、Ｃ．Ｉ．ピグメントグリーン５８と上記のような顔料誘導体（スルホン化顔料誘導体）とを含む場合、顔料誘導体（スルホン化顔料誘導体）の含有率は、特に限定されないが、Ｃ．Ｉ．ピグメントグリーン５８（主顔料）：１００重量部に対して、１０重量部以上８０重量部以下であるのが好ましく、３０重量部以上７０重量部以下であるのがより好ましい。これにより、製造されるカラーフィルター１の表示画像のコントラスト、明度を特に優れたものとすることができる。
【００５２】
また、グリーンインクは、上記のような着色剤に加え、例えば、ピグメントイエロー１，３，１２，１３，１４，１５，１６，１７，２０，２４，３１，３４，３５，３５：１，３７，３７：１，４２，４３，５３，５５，６０，６１，６５，７１，７３，７４，８１，８３，９３，９４，９５，９７，９８，１００，１０１，１０４，１０６，１０８，１０９，１１０，１１３，１１４，１１６，１１７，１１９，１２０，１２６，１２７，１２８，１２９，１３８，１３９，１５０，１５１，１５２，１５３，１５４，１５５，１５６，１５７，１６６，１６８，１７５，１８０，１８４，１８５等の顔料を含むものであってもよい。これにより、形成される着色部の色調をより好適に調整することができる。中でも、ピグメントイエロー１３８，１３９，１５０，１８４，１８５が好ましく、ピグメントイエロー１５０がより好ましい。これにより、上述した効果がより顕著に発揮される。
【００５３】
グリーンインク中における着色剤の含有率は、８．０ｗｔ％以上２５．０ｗｔ％以下であるのが好ましく、８．５ｗｔ％以上１８．０ｗｔ％以下であるのがより好ましい。これにより、カラーフィルター用インクセットを用いて製造されるカラーフィルターにおいて、より高い色濃度を確保することができ、より鮮明な画像表示に用いることができる。また、従来のインクジェット法を用いた製造方法においては、インク中における着色剤の含有率が上記のように比較的高い場合には、吐出安定性が特に低いものとなり、インクの液滴を吐出する際に、飛行曲がりや液滴吐出量の不安定化等の問題が特に発生し易かった。また、従来においては、特に、大型基板（例えば、Ｇ５以上）上に液滴吐出をして着色部を形成する場合に、面内の各部位での吐出量ばらつきによる不良品の発生が顕著となり、カラーフィルターの生産性が著しく低下するという問題があった。これに対し、本実施形態では、比較的高濃度で着色剤を含む場合であっても、上記のような問題の発生を確実に防止することができ、製造されるカラーフィルターの各部位での色むら、濃度むら等や、個体間での特性のばらつきの発生を確実に防止することができ、優れた生産性で、カラーフィルターを製造することができる。また、製造されるカラーフィルターの耐久性を特に優れたものとすることができる。
【００５４】
（ブルーインク）
ブルーインクは、通常、青色の着色剤を含むものである。
ブルーインク中に含まれる着色剤としては、例えば、Ｃ．Ｉ．ピグメントブルー１，１５，１５：１，１５：２，１５：３，１５：４，１５：６，１７：１，１８，２７，２８，２９，３５，３６，６０，８０等の顔料や、Ｃ．Ｉ．アシッドブルー９，４５，８０，８３，９０，１８５等の染料が挙げられ、これらから選択される１種または２種以上を組み合わせて用いることができる。
【００５５】
ブルーインクを構成する着色剤としては、上記のようなものが挙げられるが、中でも、Ｃ．Ｉ．ピグメントブルー１５：６を含むブルーインクを備えるものであるのが好ましい。従来、上記のような着色剤（顔料）を含む場合、明度、コントラスト比の低下や、色むら、濃度むらの発生という問題がより顕著に発生していたが、本実施形態においては、上記のような着色剤（顔料）を含む場合であっても、上記のような問題の発生を確実に防止することができる。
また、ブルーインクが、Ｃ．Ｉ．ピグメントブルー１５：６を含む場合、さらに、Ｃ．Ｉ．ピグメントバイオレット２３を含むのが好ましい。これにより、第１のインクとしてブルーインクを用いて形成される着色部の発色性をさらに優れたものとすることができる。
【００５６】
ブルーインク中における着色剤の含有率は、６．０ｗｔ％以上２０．０ｗｔ％以下であるのが好ましく、６．５ｗｔ％以上１５．０ｗｔ％以下であるのがより好ましい。これにより、カラーフィルター製造用の液滴吐出ヘッド（インクジェットヘッド）からの、ブルーインクの吐出性を優れたものとしつつ、製造されるカラーフィルターにおいて、十分な色濃度を確保することができ、色再現範囲を広いものとすることができる。また、製造されるカラーフィルターにおいて、異なる色の着色部間における色濃度の均一性を特に優れたものとすることができる。また、製造されるカラーフィルターの耐久性を優れたものとすることができる。
【００５７】
＜第１の液性媒体＞
第１の液性媒体（第１の液状媒質）は、上述したような着色剤を、分散および／または溶解する機能を有するものである。すなわち、第１の液性媒体は、分散媒および／または溶媒として機能するものである。そして、通常、第１の液性媒体は、カラーフィルターを製造する過程において、その大部分が除去されるものである。
【００５８】
第１の液性媒体を構成する液体としては、例えば、エステル化合物、エーテル化合物、ヒドロキシケトン、炭酸ジエステル、環状アミド化合物等を用いることができ、中でも、〔１〕多価アルコール（例えば、エチレングリコール、プロピレングリコール、ブチレングリコール、グリセリン等）の縮合物としてのエーテル（多価アルコールエーテル）や、多価アルコールまたは多価アルコールエーテルのアルキルエーテル（例えば、メチルエーテル、エチルエーテル、ブチルエーテル、ヘキシルエーテル等）、エステル（例えば、ホルメート、アセテート、プロピオネート等）、アセテート類、〔２〕多価カルボン酸（例えば、こはく酸、グルタル酸等）のエステル（例えば、メチルエステル等）、〔３〕分子内に少なくとも１つの水酸基と少なくとも１つのカルボキシル基とを有する化合物（ヒドロキシ酸）のエーテル、エステル等、〔４〕多価アルコールとホスゲンとの反応で得られるような化学構造を有する炭酸ジエステルが好ましい。
【００５９】
中でも、第１の液性媒体は、ジエチレングリコールジメチルエーテル、１，３−ブチレングリコールジアセテート、トリエチレングリコールジエチルエーテル、ビス（２−ブトキシエチル）エーテル、ジエチレングリコールモノブチルエーテルアセテート、および、２−（２−メトキシ−１−メチルエトキシ）−１−メチルエチルアセテートから選択される１種または２種以上を含むものであることが好ましい。これにより、第１のインクの液滴吐出性を特に優れたものとすることができ、カラーフィルターの生産性を特に優れたものとすることができる。また、第２のインクの付与前に、第１の液性媒体を好適に除去することができ、着色膜１２１を耐溶剤性に特に優れたものとすることができるため、第１のインク中に含まれる着色剤が、第２のインクによって形成される樹脂膜１２２中に拡散してしまうことをより確実に防止することができる。その結果、明度、コントラスト比の低下や、色むら、濃度むらの発生をより効果的に防止することができるとともに、カラーフィルターを備えた液晶表示装置の液晶層の電圧保持率（ＶＨＲ）も良好なものとすることができる。
【００６０】
また、第１のインクにおける第１の液性媒体の含有率は、６０ｗｔ％以上９１ｗｔ％以下であるのが好ましく、６５ｗｔ％以上９０ｗｔ％以下であるのがより好ましい。第１の液性媒体の含有率が前記範囲内の値であると、第１のインクの液滴吐出ヘッドからの吐出性を特に優れたものとすることができる。また、製造されるカラーフィルターの着色膜の厚さを確実に均一にでき、各部位での色むら、濃度むら等をより効果的に抑制することができるとともに、個体間での特性の均一性を特に優れたものとすることができる。また、製造されるカラーフィルターにおいて、十分な色濃度を確保することができ、色再現範囲を広いものとすることができる。
【００６１】
＜重合体Ｍ＞
第１のインクは、単量体成分として、下記式（１）で表される単量体成分ｍ１とカルボキシル基または酸無水物基を有する単量体成分ｍ２と下記式（３）で表される単量体成分ｍ３とを含む重合体Ｍを含むものであってもよい。
【００６２】
【化１２】
2012159703.tif 000013
【００６３】
【化１３】
2012159703.tif 000014
【００６４】
このような重合体Ｍを含むことにより、基板に対する着色膜の密着性を特に優れたものとすることができ、製造されるカラーフィルターの耐久性を特に優れたものとすることができる。また、第１のインクの長期保存性（第１のインクの寿命）が非常に優れたものとなり、大量生産した第１のインクの作り置きによる品質の低下等の問題の発生が効果的に防止され、カラーフィルターの製造に際して第１のインクの交換頻度を減らすことができるため、カラーフィルターの生産性、製造されるカラーフィルターの信頼性を優れたものとすることができる。
なお、重合体Ｍは、実質的に単一の化合物からなるものであってもよいし、複数種の化合物の混合物であってもよい。
【００６５】
（単量体成分ｍ１）
重合体Ｍは、上記式（１）で表される単量体成分ｍ１、すなわち、ブロックされたイソシアネート基（以下、「ブロックイソシアネート基」ともいう）を有する化合物を単量体成分として含有してなるものである。なお、第１のインクを構成する重合体Ｍは、分子内に、上記一般式（１）で表される単量体成分ｍ１を複数種含むものであってもよい。
【００６６】
式（１）で表される単量体成分ｍ１において、Ｒ１は水素原子またはメチル基を示し、Ｒ２は炭素数１以上８以下の２価の脂肪族飽和炭化水素基を示す。Ｒ３はイソシアネート基のブロック剤Ｒ３Ｈの残基を示す。
Ｒ２における炭素数１以上８以下の２価の飽和脂肪族炭化水素基としては、例えば、直鎖状または分岐鎖状の２価の飽和脂肪族炭化水素基（アルキレン基）が挙げられるが、エチレン、トリメチレン、プロピレン基等の炭素数２以上４以下の２価の飽和脂肪族炭化水素基が好ましい。
【００６７】
イソシアネート基のブロック剤Ｒ３Ｈとしては、例えば、ホルムアルドキシム、アセトアルドキシム、アセトキシム、メチルエチルケトキシム、メチルイソブチルケトキシム、ジエチルケトキシム、シクロヘキサノンオキシム、ジアセチルモノオキシム、ベンゾフェノンオキシム等のオキシム系ブロック剤；３，５−ジメチルピラゾール等のピラゾール系ブロック剤；メタノール、エタノール等のアルコール系ブロック剤；フェノール、クレゾール等のフェノール系ブロック剤；ブチルメルカプタン等のメルカプタン系ブロック剤；アセトアニリド、ε−カプロラクタム、γ−ブチロラクタム等の酸アミド系ブロック剤；マロン酸ジメチル、アセト酢酸メチル等の活性メチレン系ブロック剤；コハク酸イミド、マレイン酸イミド等のイミド系ブロック剤；尿素系ブロック剤；Ｎ−フェニルカルバミン酸フェニル等のカルバミン酸系ブロック剤；ジフェニルアミン、アニリン等のアミン系ブロック剤；エチレンイミン、ポリエチレンイミン等のイミン系ブロック剤等が挙げられる。
イソシアネート基のブロック剤としては、オキシム系ブロック剤、ピラゾール系ブロック剤が好ましく、下記式（５）で表されるものがより好ましい。
【００６８】
【化１４】
2012159703.tif 000015
【００６９】
式（５）中のＲ６およびＲ７における炭素数１以上８以下のアルキル基としては、例えば、直鎖状または分岐鎖状アルキル基が挙げられるが、メチル、エチル、プロピル基等の炭素数１以上４以下の直鎖状または分岐鎖状アルキル基が好ましい。Ｒ６およびＲ７が互いに結合して隣接する炭素原子とともに結合する環としては、例えば、シクロブタン環、シクロペンタン環、シクロヘキサン環等の３〜１２員程度（好ましくは５または６員）のシクロアルカン環等が挙げられる。
【００７０】
式（１）で表される単量体成分ｍ１の具体例としては、メタクリル酸２−［Ｏ−（１′−メチルプロピリデンアミノ）カルボキシアミノ］エチル（＝２−（１−メチルプロピリデンアミノオキシカルボニルアミノエチル）メタクリレート）（下記式（６）で表されるもの）、メタクリル酸２−（３，５−ジメチルピラゾール−１−イル）カルボニルアミノエチル（下記式（７）で表されるもの）等が挙げられる。
【００７１】
【化１５】
2012159703.tif 000016
【００７２】
【化１６】
2012159703.tif 000017
【００７３】
重合体Ｍ中における単量体成分ｍ１の含有率（重合体の合成に用いる単量体の重量で換算して求められる値）は、１ｗｔ％以上９９ｗｔ％以下（例えば１０ｗｔ％以上９５ｗｔ％以下）であるのが好ましく、２０ｗｔ％以上９０ｗｔ％以下であるのがより好ましく、２５ｗｔ％以上８８ｗｔ％以下であるのがさらに好ましい。なお、重合体Ｍが複数種の単量体成分ｍ１を含むものである場合、当該複数種の単量体成分ｍ１の含有率の和が上記のような条件を満足するのが好ましい。また、重合体Ｍが、複数種の化合物の混合物である場合、単量体成分ｍ１の含有率の値としては、これらの化合物についての加重平均値（重量比に基づいた加重平均値）を採用することができる。また、重合体Ｍが、複数種の化合物の混合物である場合、これらの化合物が、いずれも、上記のような含有率で単量体成分ｍ１を含有しているのが好ましい。
【００７４】
（単量体成分ｍ２）
重合体Ｍは、カルボキシル基または酸無水物基を有する単量体成分ｍ２を単量体成分として含有してなるものである。なお、第１のインクを構成する重合体Ｍは、分子内に複数種の単量体成分ｍ２を含むものであってもよい。
このような単量体成分ｍ２を重合体Ｍ中に単量体成分として含有することにより、基板上への第１のインクの濡れ広がりを良好なものとすることができ、気泡の混入等が確実に防止され、基板との密着性に優れた着色膜を好適に形成することができる。また、単量体成分ｍ２を単量体成分として含有することにより、第１のインクの長期保存性等を特に優れたものとすることができる。
【００７５】
単量体成分ｍ２としては、不飽和カルボン酸またはその酸無水物が挙げられる。単量体成分ｍ２の具体例としては、アクリル酸、メタクリル酸、イタコン酸、クロトン酸、マレイン酸、フマル酸等のα，β−不飽和カルボン酸およびその酸無水物（無水マレイン酸、無水イタコン酸等）等が挙げられ、中でも、アクリル酸、メタクリル酸（下記式（２）で表されるもの）が特に好ましい。
【００７６】
【化１７】
2012159703.tif 000018
【００７７】
重合体Ｍ中における単量体成分ｍ２の含有率（重合体の合成に用いる単量体の重量で換算して求められる値）は、０．５ｗｔ％以上９８ｗｔ％以下（例えば２．５ｗｔ％以上７０ｗｔ％以下）であるのが好ましく、３ｗｔ％以上５０ｗｔ％以下であるのがより好ましく、５ｗｔ％以上４０ｗｔ％以下であるのがさらに好ましい。重合体Ｍ中における単量体成分ｍ２の含有率が前記範囲内の値であると、上述した単量体成分ｍ１や後に詳述する単量体成分ｍ３等の機能を阻害することなく、上述したような効果をより顕著に発現させることができる。これに対し、重合体Ｍ中における単量体成分ｍ２の含有率が前記下限値未満であると、単量体成分ｍ２を含むことによる効果が十分に発揮されない可能性がある。一方、重合体Ｍ中における単量体成分ｍ２の含有率が前記上限値を超えると、相対的に単量体成分ｍ１、ｍ３等の含有率が低下し、これらの機能が十分に発揮されない可能性がある。なお、重合体Ｍが複数種の単量体成分ｍ２を含むものである場合、当該複数種の単量体成分ｍ２の含有率の和が上記のような条件を満足するのが好ましい。また、重合体Ｍが、複数種の化合物の混合物である場合、単量体成分ｍ２の含有率の値としては、これらの化合物についての加重平均値（重量比に基づいた加重平均値）を採用することができる。また、重合体Ｍが、複数種の化合物の混合物である場合、これらの化合物が、いずれも、上記のような含有率で単量体成分ｍ２を含有しているのが好ましい。
【００７８】
（単量体成分ｍ３）
重合体Ｍは、上記式（３）で表される単量体成分ｍ３（（メタ）アクリル酸エステル）を単量体成分として含有してなるものである。なお、第１のインクを構成する重合体Ｍは、分子内に、上記一般式（３）で表される単量体成分ｍ３を複数種含むものであってもよい。
【００７９】
このような単量体成分ｍ３を重合体Ｍ中に単量体成分として含有することにより、第１のインクを用いて形成される着色膜の平坦性を高いものとすることができる。また、単量体成分ｍ３を重合体Ｍ中に単量体成分として含有することにより、第１のインクの吐出安定性を優れたものとすることができる。また、単量体成分ｍ３を重合体Ｍ中に単量体成分として含有することにより、第１のインクの保存安定性（長期保存性）等を優れたものとすることができる。
【００８０】
Ｒ５における炭素数１６以上２５以下の炭化水素基としては、例えば、ヘキサデシル（セチル）、ヘプタデシル、オクタデシル（ステアリル）、ノナデシル、イコシル、ドコシル（ベヘニル）基等のアルキル基；１０−シクロヘキシルデシル、１２−シクロヘキシルドデシル、１４−シクロヘキシルテトラデシル、１６−シクロヘキシルヘキサデシル基等の脂環式炭化水素基とアルキル基とが結合した基；１０−フェニルデシル、１２−フェニルドデシル、１４−フェニルテトラデシル、１６−フェニルヘキサデシル基等のアラルキル基等が挙げられる。
【００８１】
炭素数１６以上２５以下の炭化水素基が有していてもよい炭化水素基置換オキシ基としては、例えば、メトキシ、エトキシ基等のアルコキシ基（例えば、炭素数１以上１０以下のアルコキシ基）；フェノキシ基等のアリールオキシ基；シクロヘキシルオキシ基、ジシクロペンタニルオキシ基等の脂環式炭化水素基置換オキシ基；ベンジルオキシ基等のアラルキルオキシ基等の炭素数１以上１５以下（好ましくは、炭素数１以上１２以下）の炭化水素基置換オキシ基等が挙げられる。
単量体成分ｍ３の具体例としては、セチル（メタ）アクリレート、ステアリル（メタ）アクリレート、ベヘニル（メタ）アクリレート等が挙げられる。
【００８２】
上記のように、重合体Ｍを構成する単量体成分ｍ３が有する炭化水素基（炭化水素基置換オキシ基を有していてもよい）の炭素数（以下、Ｒ５の炭素数ともいう）は、１６以上２５以下であるが、特に、１６以上２２以下であるのが好ましく、１６以上２０以下であるのがより好ましい。これにより、上述した効果は、さらに顕著に発揮される。これに対し、Ｒ５の炭素数が前記下限値未満である場合、または、前記上限値を超える場合には、上述したような優れた効果が得られない。このように、重合体Ｍは、所定の炭素数を有する基（Ｒ５）を備えた単量体成分（単量体成分ｍ３）を含む点に大きな一つの特徴を有するものである。
【００８３】
重合体Ｍ中における単量体成分ｍ３の含有率（重合体の合成に用いる単量体の重量で換算して求められる値）は、０．５ｗｔ％以上９８ｗｔ％以下（例えば２．５ｗｔ％以上７０ｗｔ％以下）であるのが好ましく、３ｗｔ％以上５０ｗｔ％以下であるのがより好ましく、５ｗｔ％以上４０ｗｔ％以下であるのがさらに好ましい。重合体Ｍ中における単量体成分ｍ３の含有率が前記範囲内の値であると、上述した単量体成分ｍ１、ｍ２等の機能を阻害することなく、上述したような効果をより顕著に発現させることができる。これに対し、重合体Ｍ中における単量体成分ｍ３の含有率が前記下限値未満であると、単量体成分ｍ３を含むことによる効果が十分に発揮されない可能性がある。一方、重合体Ｍ中における単量体成分ｍ３の含有率が前記上限値を超えると、相対的に単量体成分ｍ１、ｍ２等の含有率が低下し、これらの機能が十分に発揮されない可能性がある。なお、重合体Ｍが複数種の単量体成分ｍ３を含むものである場合、当該複数種の単量体成分ｍ３の含有率の和が上記のような条件を満足するのが好ましい。また、重合体Ｍが、複数種の化合物の混合物である場合、単量体成分ｍ３の含有率の値としては、これらの化合物についての加重平均値（重量比に基づいた加重平均値）を採用することができる。また、重合体Ｍが、複数種の化合物の混合物である場合、これらの化合物が、いずれも、上記のような含有率で単量体成分ｍ３を含有しているのが好ましい。
【００８４】
重合体Ｍにおける単量体成分ｍ１の比率（Ｃｍ１［ｗｔ％］）と単量体成分ｍ２の比率（Ｃｍ２［ｗｔ％］）は、以下のような関係を満足するのが好ましい。すなわち、Ｃｍ１／Ｃｍ２は、２／９８以上９８／２以下であるのが好ましく、２０／８０以上９５／５以下であるのがより好ましく、４０／６０以上９５／５以下であるのがさらに好ましい。
また、重合体Ｍにおける単量体成分ｍ１の比率（Ｃｍ１［ｗｔ％］）と単量体成分ｍ３の比率（Ｃｍ３［ｗｔ％］）は、以下のような関係を満足するのが好ましい。すなわち、Ｃｍ１／Ｃｍ３は、２／９８以上９８／２以下であるのが好ましく、２０／８０以上９５／５以下であるのがより好ましく、４０／６０以上９５／５以下であるのがさらに好ましい。
重合体Ｍとしては、例えば、下記式（８）で表されるものがある。
【００８５】
【化１８】
2012159703.tif 000019
【００８６】
また、重合体Ｍは、上述した単量体成分ｍ１、ｍ２およびｍ３以外の成分を含むものであってもよい。これにより、例えば、上記のような特性を発揮しつつ、その他の単量体成分の化学構造に由来する効果も得ることができる。このような成分としては、例えば、以下に述べるような単量体成分ｍ４、単量体成分ｍ５、単量体成分ｍ６、単量体成分ｍ７等が挙げられる。
【００８７】
（単量体成分ｍ４）
重合体Ｍは、下記式（４）で表される単量体成分ｍ４（（メタ）アクリル酸エステル）を単量体成分として含有してなるものであってもよい。
【００８８】
【化１９】
2012159703.tif 000020
【００８９】
重合体Ｍが単量体成分ｍ４を含むことにより、第１のインクを構成する第１の液性媒体が親水性の高い場合であっても、第１のインク中における重合体Ｍの溶解性を優れたものとすることができ、第１のインクを用いて形成される着色膜の透明性を優れたものとすることができる。
単量体成分ｍ４において、Ｒ９は、炭化水素基置換オキシ基を有していてもよい炭素数１以上１５以下の炭化水素基を示すが、当該炭化水素基の炭素数は、１以上１２以下であるのが好ましい。Ｒ９で示される炭化水素基としては、例えば、メチル、エチル、プロピル、イソプロピル、ブチル、イソブチル、ｓ−ブチル、ｔ−ブチル、ペンチル、ヘキシル、オクチル、２−エチルヘキシル、デシル基等のアルキル基；シクロヘキシル、ジシクロペンタニル、イソボルニル基等の脂環式炭化水素基；フェニル基等のアリール基；ベンジル、１−フェニルエチル、２−フェニルエチル基等のアラルキル基；これらが２以上結合した基等が挙げられる。
【００９０】
炭素数１以上１５以下の炭化水素基が有していてもよい炭化水素基置換オキシ基としては、例えば、メトキシ、エトキシ基等のアルコキシ基（例えば、炭素数１以上１０以下のアルコキシ基）；フェノキシ基等のアリールオキシ基；シクロヘキシルオキシ基、ジシクロペンタニルオキシ基等の脂環式炭化水素基置換オキシ基；ベンジルオキシ基等のアラルキルオキシ基等の炭素数１以上１５以下（好ましくは、炭素数１以上１２以下）の炭化水素基置換オキシ基等が挙げられる。
【００９１】
単量体成分ｍ４の具体例としては、メチル（メタ）アクリレート、エチル（メタ）アクリレート、ブチル（メタ）アクリレート、２−エチルヘキシル（メタ）アクリレート、フェニル（メタ）アクリレート、シクロヘキシル（メタ）アクリレート、ジシクロペンタニル（メタ）アクリレート、ジシクロペンタニルオキシエチル（メタ）アクリレート、イソボニル（メタ）アクリレート、ベンジル（メタ）アクリレート、フェニルエチル（メタ）アクリレート等が挙げられる。
【００９２】
上記のように、単量体成分ｍ４が有する炭化水素基（炭化水素基置換オキシ基を有していてもよい）の炭素数（以下、Ｒ９の炭素数ともいう）は、１以上１５以下であるが、特に、１以上８以下であるのが好ましく、１以上４以下であるのがより好ましい。これにより、上述した効果は、さらに顕著に発揮される。
上記のような単量体成分ｍ４を含む重合体Ｍとしては、例えば、下記式（９）で表されるものがある。
【００９３】
【化２０】
2012159703.tif 000021
【００９４】
（単量体成分ｍ５）
重合体Ｍは、芳香族ビニル化合物である単量体成分ｍ５を単量体成分として含有してなるものであってもよい。
重合体Ｍが単量体成分ｍ５を含むことにより、第１のインクの吐出安定性を特に優れたものとすることができる。また、第１のインクを用いて形成される着色膜は、基板に対する密着性が特に優れ、クラック等の問題が特に生じにくいものとなる。
単量体成分ｍ５の具体例としては、スチレン、α−メチルスチレン、ビニルトルエン、ビニルナフタレン、ビニルビフェニル等が挙げられる。
【００９５】
（単量体成分ｍ６）
重合体Ｍは、ヒドロキシル基含有化合物である単量体成分ｍ６を単量体成分として含有してなるものであってもよい。
単量体成分ｍ６の具体例としては、２−ヒドロキシエチル（メタ）アクリレート、ヒドロキシプロピル（メタ）アクリレート、２，３−ジヒドロキシブチル（メタ）アクリレート、４−ヒドロキシブチル（メタ）アクリレート、６−ヒドロキシヘキシル（メタ）アクリレート、８−ヒドロキシオクチル（メタ）アクリレート等のヒドロキシアルキル（メタ）アクリレート、４−ヒドロキシメチルシクロヘキシル（メタ）アクリレート、ポリアルキレングリコールモノ（メタ）アクリレート等の、多価アルコールとアクリル酸またはメタクリル酸とのモノエステル化物、上記多価アルコールとアクリル酸またはメタクリル酸とのモノエステル化物にε−カプロラクトンを開環重合した化合物やエチレンオキサイド、もしくはプロピレンオキサイドを開環重合したヒドロキシル基含有化合物等が挙げられる。
【００９６】
（単量体成分ｍ７）
重合体Ｍは、３〜５員の環状エーテル基を有するビニル化合物である単量体成分ｍ７を単量体成分として含有してなるものであってもよい。
単量体成分ｍ７（３〜５員の環状エーテル基を有するビニル化合物）には、オキシラン環（エポキシ基）含有重合性不飽和化合物、オキセタン環（オキセタニル基）含有重合性不飽和化合物、オキソラン環（オキソラニル基）含有重合性不飽和化合物が含まれる。
重合体Ｍが単量体成分ｍ７を含むことにより、第１のインクを用いて形成される着色膜の耐溶剤性や、基板に対する密着性等の更なる向上を図ることができる。
【００９７】
オキシラン環（エポキシ基）含有重合性不飽和化合物としては、例えば、オキシラニル（メタ）アクリレート、グリシジル（メタ）アクリレート、２−メチルグリシジル（メタ）アクリレート、２−エチルグリシジル（メタ）アクリレート、２−オキシラニルエチル（メタ）アクリレート、２−グリシジルオキシエチル（メタ）アクリレート、３−グリシジルオキシプロピル（メタ）アクリレート、グリシジルオキシフェニル（メタ）アクリレート等のオキシラン環（単環）を含む重合性不飽和化合物（（メタ）アクリル酸エステル誘導体等）；３，４−エポキシシクロヘキシル（メタ）アクリレート、３，４−エポキシシクロヘキシルメチル（メタ）アクリレート、２−（３，４−エポキシシクロヘキシル）エチル（メタ）アクリレート、２−（３，４−エポキシシクロヘキシルメチルオキシ）エチル（メタ）アクリレート、３−（３，４−エポキシシクロヘキシルメチルオキシ）プロピル（メタ）アクリレート等の３，４−エポキシシクロヘキサン環等のエポキシ基含有脂環式炭素環を含む重合性不飽和化合物（（メタ）アクリル酸エステル誘導体等）；５，６−エポキシ−２−ビシクロ［２．２．１］ヘプチル（メタ）アクリレート等の５，６−エポキシ−２−ビシクロ［２．２．１］ヘプタン環を含む重合性不飽和化合物（（メタ）アクリル酸エステル誘導体等）；エポキシ化ジシクロペンテニル（メタ）アクリレート［３，４−エポキシトリシクロ［５．２．１．０２，６］デカン−９−イル（メタ）アクリレート、３，４−エポキシトリシクロ［５．２．１．０２，６］デカン−８−イル（メタ）アクリレート、またはこれらの混合物］、エポキシ化ジシクロペンテニルオキシエチル（メタ）アクリレート［２−（３，４−エポキシトリシクロ［５．２．１．０２，６］デカン−９−イルオキシ）エチル（メタ）アクリレート、２−（３，４−エポキシトリシクロ［５．２．１．０２，６］デカン−８−イルオキシ）エチル（メタ）アクリレート、またはこれらの混合物］、エポキシ化ジシクロペンテニルオキシブチル（メタ）アクリレート、エポキシ化ジシクロペンテニルオキシヘキシル（メタ）アクリレート等の３，４−エポキシトリシクロ［５．２．１．０２，６］デカン環を含む重合性不飽和化合物（（メタ）アクリル酸エステル誘導体等）等が挙げられる。他のオキシラン環（エポキシ基）含有重合性不飽和化合物として、エポキシ基を含むビニルエーテル化合物、エポキシ基を含むアリルエーテル化合物、エポキシ基を含む芳香族ビニル化合物等を用いることもできる。エポキシ基を含む芳香族ビニル化合物としては、４−ビニルベンジルグリシジルエーテル、４−ビニルベンジルオキシラン、４−ビニルフェネチルオキシラン等のスチレン誘導体が挙げられる。
【００９８】
オキセタン環（オキセタニル基）含有重合性不飽和化合物としては、例えば、オキセタニル（メタ）アクリレート、３−メチル−３−オキセタニル（メタ）アクリレート、３−エチル−３−オキセタニル（メタ）アクリレート、（３−メチル−３−オキセタニル）メチル（メタ）アクリレート、（３−エチル−３−オキセタニル）メチル（メタ）アクリレート、２−（３−メチル−３−オキセタニル）エチル（メタ）アクリレート、２−（３−エチル−３−オキセタニル）エチル（メタ）アクリレート、２−［（３−メチル−３−オキセタニル）メチルオキシ］エチル（メタ）アクリレート、２−［（３−エチル−３−オキセタニル）メチルオキシ］エチル（メタ）アクリレート、３−［（３−メチル−３−オキセタニル）メチルオキシ］プロピル（メタ）アクリレート、３−［（３−エチル−３−オキセタニル）メチルオキシ］プロピル（メタ）アクリレートや、オキセタニル基を含むビニルエーテル化合物、オキセタニル基を含むアリルエーテル化合物等が挙げられる。
【００９９】
オキソラン環（オキソラニル基）含有重合性不飽和化合物としては、例えば、テトラヒドロフルフリル（メタ）アクリレートや、オキソラニル基を含むビニルエーテル化合物、オキソラニル基を含むアリルエーテル化合物等が挙げられる。
重合体Ｍが、上述したような単量体成分ｍ７を含むものである場合、３〜５員の環状エーテル基（オキシラン環（エポキシ基）、オキセタン環（オキセタニル基）、オキソラン環（オキソラニル基））は硬化性基として作用する。３〜５員の環状エーテル基は、主に耐薬品性（耐溶剤性、耐アルカリ性等）の向上に寄与する。
【０１００】
重合体Ｍが、単量体成分ｍ１、ｍ２、ｍ３に加え、さらに、単量体成分ｍ４、ｍ５、ｍ６およびｍ７よりなる群から選択される少なくとも１種の単量体成分を含むものである場合、重合体Ｍ中における単量体成分ｍ４、ｍ５、ｍ６およびｍ７の含有率の総和は、６０ｗｔ％以下であるのが好ましく、５０ｗｔ％以下であるのがより好ましく、４０ｗｔ％以下であるのがさらに好ましい。これにより、上述した単量体成分ｍ１、ｍ２、ｍ３を含むことによる効果を十分に発揮させつつ、単量体成分ｍ４、ｍ５、ｍ６、ｍ７を含むことによる効果が発揮される。
【０１０１】
重合体Ｍの重量平均分子量は、５００以上１０００００以下であるのが好ましく、１０００以上４００００以下であるのがより好ましく、２０００以上３００００以下であるのがさらに好ましい。これにより、カラーフィルター用インクセットを用いて製造されるカラーフィルターについてのコントラスト比、明度を特に優れたものとすることができるとともに、カラーフィルターの耐久性を特に優れたものとすることができる。また、第１のインクの保存安定性（長期安定性）、吐出安定性、形成される着色膜の耐溶剤性等を優れたものとすることができる。
また、重合体Ｍの分散度（重量平均分子量Ｍｗ／数平均分子量Ｍｎ）は、１以上３以下であるのが好ましい。
【０１０２】
第１のインクが重合体Ｍを含むものである場合、第１のインク中における重合体Ｍの含有率は、０．１ｗｔ％以上５．５ｗｔ％以下であるのが好ましく、０．２ｗｔ％以上４．５ｗｔ％以下であるのがより好ましい。これにより、他の成分の機能を十分に発揮させつつ、重合体Ｍを含むことによる効果をより効果的に発揮させることができる。
また、第１のインクは、重合体Ｍ以外の重合体成分（以下、「その他の重合体成分」という）を含むものであってもよい。その他の重合体成分を含む場合、第１のインク中に含まれるその他の重合体成分は、３．０ｗｔ％以下であるのが好ましく、２．０ｗｔ％以下であるのがより好ましい。これにより、本発明の効果を確実に発揮させることができる。
【０１０３】
＜分散剤＞
分散剤は、顔料粒子の分散性を向上させるのに寄与する成分である。第１のインクが分散剤を含むことにより、第１のインクの保存安定性、第１のインクの液滴の吐出安定性の向上を図ることができる。
特に、第１のインクは、分散剤として、所定の酸価を有する酸価分散剤と、所定のアミン価を有するアミン価分散剤とを含むものであるのが好ましい。これにより、インクの粘度を低下させる粘度低減効果を発揮する酸価分散剤による効果と、インクの粘度を安定化させるアミン価分散剤による効果とが両立され、第１のインク中における顔料の分散安定性を特に優れたものとすることができ、第１のインクの液滴の吐出安定性を特に優れたものとすることができる。また、第１のインク中に、酸価分散剤とアミン価分散剤とが、共存することにより、第１のインク中における顔料の分散安定性、第１のインクの液滴の吐出安定性を優れたものとしつつも、第１のインクから第１の液性媒体を除去して、着色膜とした後には、当該着色膜の耐溶剤性を特に優れたものとすることができ、着色膜の構成材料が第２のインクに溶出しにくいものとなり、さらに、第１のインクを用いて形成される着色膜の表面の平坦性を特に優れたものとすることができる。その結果、得られるカラーフィルターを用いて表示される画像のコントラスト等を特に優れたものとすることができる。
【０１０４】
［酸価分散剤］
上記のように、酸価分散剤は、所定の酸価（零を除く）を有している。
酸価分散剤の酸価（固形分換算したときの酸価）は、特に限定されないが、５ＫＯＨｍｇ／ｇ以上３７０ＫＯＨｍｇ／ｇ以下であるのが好ましく、２０ＫＯＨｍｇ／ｇ以上２７０ＫＯＨｍｇ／ｇ以下であるのがより好ましく、３０ＫＯＨｍｇ／ｇ以上１３５ＫＯＨｍｇ／ｇ以下であるのがさらに好ましい。酸価分散剤の酸価が前記範囲内の値であると、アミン価分散剤と併用することによる相乗効果がより顕著に発揮される。分散剤についての酸価は、例えば、ＤＩＮ  ＥＮ  ＩＳＯ  ２１１４に準拠する方法により求めることができる。
なお、酸価分散剤は、所定のアミン価を有していないもの、すなわち、アミン価が零である。
【０１０５】
酸価分散剤の具体例としては、ディスパービックＰ１０４、ディスパービックＰ１０４Ｓ、ディスパービック２２０Ｓ、ディスパービック１１０、ディスパービック１１１、ディスパービック１７０、ディスパービック１７１、ディスパービック１７４、ディスパービック２０９５（以上、ビックケミー社製）；ＥＦＫＡ  ５０１０、ＥＦＫＡ  ５０６５、ＥＦＫＡ  ５０６６、ＥＦＫＡ  ５０７０、ＥＦＫＡ  ７５００、ＥＦＫＡ  ７５５４（以上、チバスペシャリティ−社製）；ソルスパース３０００、ソルスパース１６０００、ソルスパース１７０００、ソルスパース１８０００、ソルスパース３６０００、ソルスパース３６６００、ソルスパース４１０００（以上、ルーブリゾール社製）、ヒノアクトＫＦ−１０００（川研ファインケミカル社製）等が挙げられる。なお、本発明に適用される酸価分散剤が、例示されたものに限定されないことは言うまでもない。
【０１０６】
［アミン価分散剤］
上記のように、アミン価分散剤は、所定のアミン価（零を除く）を有している。
アミン価分散剤のアミン価（固形分換算したときのアミン価）は、特に限定されないが、５ＫＯＨｍｇ／ｇ以上２００ＫＯＨｍｇ／ｇ以下であるのが好ましく、２５ＫＯＨｍｇ／ｇ以上１７０ＫＯＨｍｇ／ｇ以下であるのがより好ましく、３０ＫＯＨｍｇ／ｇ以上１３０ＫＯＨｍｇ／ｇ以下であるのがさらに好ましい。アミン価分散剤のアミン価が前記範囲内の値であると、酸価分散剤と併用することによる相乗効果がより顕著に発揮される。分散剤についてのアミン価は、例えば、ＤＩＮ  １６９４５に準拠する方法により求めることができる。
なお、アミン価分散剤は、所定の酸価を有していないもの、すなわち、酸価が零である。
【０１０７】
アミン価分散剤の具体例としては、ディスパービック１０２、ディスパービック１６０、ディスパービック１６１、ディスパービック１６２、ディスパービック１６３、ディスパービック１６４、ディスパービック１６６、ディスパービック１６７、ディスパービック１６８、ディスパービック２１５０、ディスパービックＬＰＮ６９１９、ディスパービック９０７５、ディスパービック９０７７（以上、ビックケミー社製）；ＥＦＫＡ  ４０１５、ＥＦＫＡ  ４０２０、ＥＦＫＡ  ４０４６、ＥＦＫＡ  ４０４７、ＥＦＫＡ  ４０５０、ＥＦＫＡ  ４０５５、ＥＦＫＡ  ４０６０、ＥＦＫＡ  ４０８０、ＥＦＫＡ  ４３００、ＥＦＫＡ  ４３３０、ＥＦＫＡ  ４３４０、ＥＦＫＡ  ４４００、ＥＦＫＡ  ４４０１、ＥＦＫＡ  ４４０２、ＥＦＫＡ  ４４０３、ＥＦＫＡ  ４８００（以上、チバスペシャリティ−社製）；アジスパーＰＢ７１１（以上、味の素ファインテクノ社製）；Ａｎｔｉ−Ｔｅｒｒａ−２０５（ビックケミー社製）、ＫＦ−１５２５、ヒノアクト１３００Ｍ、ヒノアクトＴ９０５０、ヒノアクトＴ６０００、ヒノアクトＴ７０００、ヒノアクトＴ８０００、ヒノアクトＴ８０００Ｅ（以上、川研ファインケミカル社製）等が挙げられる。なお、本発明に適用されるアミン価分散剤が、例示されたものに限定されないことは言うまでもない。
【０１０８】
第１のインク中における酸価分散剤の含有率をＣＡ［ｗｔ％］、第１のインク中におけるアミン価分散剤の含有率をＣＢ［ｗｔ％］としたとき、０．１≦ＣＡ／ＣＢ≦１の関係を満足するのが好ましく、０．１５≦ＣＡ／ＣＢ≦０．５の関係を満足するのがより好ましい。このような関係を満足することにより、酸価分散剤とアミン価分散剤とを併用することによる相乗効果がより顕著に発揮される。
【０１０９】
また、酸価分散剤の酸価をＡＶ［ＫＯＨｍｇ／ｇ］、アミン価分散剤のアミン価をＢＶ［ＫＯＨｍｇ／ｇ］、前記酸価分散剤の含有率をＣＡ［ｗｔ％］、前記アミン価分散剤の含有率をＣＢ［ｗｔ％］としたとき、０．０１≦（ＡＶ×ＣＡ）／（ＢＶ×ＣＢ）≦１．９の関係を満足するのが好ましく、０．１０≦（ＡＶ×ＣＡ）／（ＢＶ×ＣＢ）≦０．９５の関係を満足するのがより好ましい。このような関係を満足することにより、酸価分散剤とアミン価分散剤とを併用することによる相乗効果がより顕著に発揮される。
【０１１０】
［他の分散剤］
第１のインクは、酸価分散剤、アミン価分散剤以外の分散剤を含むものであってもよい。すなわち、第１のインクは、酸価およびアミン価がいずれも零である分散剤を含むものであってもよい。
このような分散剤の具体的な例としては、ディスパービック１０１、ディスパービック１０３、ディスパービック１０６、ディスパービック１０８、ディスパービック１０９、ディスパービック１１２、ディスパービック１１６、ディスパービック１４０、ディスパービック１４２、ディスパービック１８０、ディスパービック１８２、ディスパービック１８３、ディスパービック１８４、ディスパービック１８５、ディスパービック２０００、ディスパービック２００１、ディスパービック２０５０、ディスパービック２０７０（以上、ビックケミー社製）；ＥＦＫＡ  ４００８、ＥＦＫＡ  ４００９、ＥＦＫＡ  ４０１０、ＥＦＫＡ  ４４０６、ＥＦＫＡ  ４４０８、ＥＦＫＡ  ４０１５（以上、チバスペシャリティ−社製）；ソルスパース９０００、ソルスパース１３０００、ソルスパース２００００、ソルスパース２１０００、ソルスパース２４０００、ソルスパース２６０００、ソルスパース２７０００、ソルスパース２８０００、ソルスパース３２０００、ソルスパース３２５００、ソルスパース３２５５０、ソルスパース３３５００、ソルスパース３５１００、ソルスパース３５２００、ソルスパース３８５００、ソルスパース４１０９０、ソルスパース２００００（以上、ルーブリゾール社製）；アジスパーＰＡ１１１、アジスパーＰＢ８２１、アジスパーＰＢ８２２、アジスパーＰＢ８２４（以上、味の素ファインテクノ社製）；ディスパロン１８５０、ディスパロン１８６０、ディスパロン２１５０、ディスパロン７００４、ディスパロンＤＡ−１００、ディスパロンＤＡ−２３４、ディスパロンＤＡ−３２５、ディスパロンＤＡ−３７５、ディスパロンＤＡ−７０５、ディスパロンＤＡ−７２５、ディスパロンＰＷ−３６（以上、楠本化成社製）；および、フローレン  ＤＯＰＡ−１４、フローレン  ＤＯＰＡ−１５Ｂ、フローレン  ＤＯＰＡ−１７、フローレン  ＤＯＰＡ−２２、フローレン  ＤＯＰＡ−４４、フローレン  ＴＧ−７１０、フローレン  Ｄ−９０（以上、共栄化学社製）等が挙げられ、これらから選択される１種または２種以上を組み合わせて用いることができる。ただし、このような分散剤（他の分散剤）を含む場合、その含有率（複数種の「他の分散剤」を含む場合には、その総和）が、酸価分散剤の含有率、および、アミン価分散剤の含有率よりも少ないものであるのが好ましい。これにより、酸価分散剤とアミン価分散剤とを併用することによる効果が、より確実に発揮される。
第１のインク中における分散剤の含有率は、特に限定されないが、０．５ｗｔ％以上１０．２ｗｔ％以下であるのが好ましく、０．６ｗｔ％以上８．０ｗｔ％以下であるのがより好ましい。
【０１１１】
＜その他の成分＞
第１のインクは、着色剤と、第１の液性媒体とを含むものであればよいが、さらに、上記以外の成分（その他の成分）を含むものであってもよい。
このような成分としては、例えば、各種架橋剤、熱酸発生剤、光酸発生剤、各種重合開始剤、酸架橋剤、界面活性剤、増感剤、光安定剤、各種分散剤、発光材料、レベリング剤、酸化防止剤、紫外線吸収剤、接着性改良剤、各種重合促進剤、各種光安定化剤、ガラス、ジルコニア、アルミナ、酸化チタン等のセラミックス、密着促進剤、紫外線吸収剤、凝集防止剤等を用いることができる。
【０１１２】
レベリング剤は、第１のインクの表面張力を低下させることにより、セル内に付与された第１のインクの表面を平滑化し、着色膜を平坦化させるものである。このため、第１のインクがレベリング剤を有することにより、セル内の第１のインクの表面を平坦なものとすることができる。このため、形成される着色膜は平坦なものとなる。
レベリング剤としては、アクリル系レベリング剤、ビニルエーテル系レベリング剤、シリコーン系レベリング剤、フッ素−ケイ素系レベリング剤、アセチレングリコール系レベリング剤等が挙げられる。このようなレベリング剤の中でも、アクリル系レベリング剤、ビニルエーテル系レベリング剤、アセチレングリコール系レベリング剤を用いることが好ましい。特に、サーフィノールＤＦ−５８、ＬＨＰ−９５、ＬＨＰ−９０、ＬＦ１９７０から選択される１種または２種以上を組み合わせて用いるのが好ましい。これにより、形成される着色膜の表面がより平坦化され、得られるカラーフィルターは、各部位での色むら、濃度むらが特に小さいものとなる。
【０１１３】
酸化防止剤は、第１のインクの酸化等による変質を防止するとともに、第１のインクによって形成された着色膜内において着色剤等の熱や光等による劣化を防止することができる。
酸化防止剤としては、各種リン系酸化防止剤、各種イオウ系酸化防止剤、各種ヒンダードフェノール系酸化防止剤、各種ヒンダーアミン系酸化防止剤等の各種酸化防止剤等が挙げられる。この中でも、ヒンダードアミン系酸化防止剤、ヒンダードフェノール系酸化防止剤のうち少なくとも一種を用いることが好ましく、ヒンダードフェノール系酸化防止剤を用いることがより好ましく、ＴＩＮＵＶＩＮ１５２を用いることがさらに好ましい。このような酸化防止剤は、好適に第１のインク、着色膜の変質を効果的に防止するとともに、形成される着色膜において、色、明度、コントラスト比等の光学特性に影響しにくいものである。
【０１１４】
第１のインクの２５℃における粘度（振動式粘度計を用いて測定される粘度）は、特に限定されないが、４ｍＰａ・ｓ以上１２ｍＰａ・ｓ以下であるのが好ましく、５ｍＰａ・ｓ以上１１ｍＰａ・ｓ以下であるのがより好ましい。第１のインクの粘度が前記範囲内の値であると、インクジェット方式による液滴吐出において、吐出される第１のインクの液適量のばらつきを特に小さいものとしつつ、液滴吐出ヘッドにおける目詰まりの発生等をより確実に防止することができる。なお、第１のインク（後述する第２のインクも同様）の粘度の測定は、例えば、振動式粘度計を用いて行うことができ、特に、ＪＩＳ  Ｚ８８０９に準拠して行うことができる。
【０１１５】
《第２のインク》
次に、カラーフィルター用インクセットを構成する第２のインクについて説明する。
第２のインクは、上記式（１１）で表される単量体成分ｘ１と上記式（１３）で表される単量体成分ｘ３と上記式（１４）で表される単量体成分ｘ４とを含む重合体Ｘと、上記式（１５）で表される単量体成分ｙ１を含む重合体Ｙとを含む硬化性樹脂材料と、当該硬化性樹脂材料を分散および／または溶解する第２の液性媒体とを含むものである。このような、第２のインクを用いることで、上述した第１のインクを用いて形成される着色膜の表面に、樹脂材料で構成された樹脂膜を形成することができ、着色部の表面（樹脂膜の表面）の形状を容易に調整することができる。その結果、製造されるカラーフィルターの耐溶剤性および耐候性を特に優れたものとすることができる。また、製造されるカラーフィルターの表示画像を、明度およびコントラスト比に優れ、色むら、濃度むらの発生が抑制されたものとすることができる。また、製造されるカラーフィルターの耐久性を優れたものとすることができる。また、当該カラーフィルターを備えた液晶表示装置の液晶層の電圧保持率等を特に優れたものとすることができる。また、形成すべき着色部の構成材料を２種のインクに分けて含有させることにより、インクの吐出安定性を向上させることができ、インクジェット法による高速描画が可能となるため、全体としての、カラーフィルターの生産性を特に優れたものとすることができる。
【０１１６】
上記のような効果は、第１のインクにより形成される着色膜中の着色剤の含有率よりも、第２のインクにより形成される樹脂膜中の着色剤の含有率を低いものとすることにより得られるものであるが、特に、第２のインクとして実質的に着色剤を含まないものを用いること、樹脂膜中に実質的に着色剤を含まないものとすることにより、より顕著に発揮される。
【０１１７】
＜硬化性樹脂材料＞
第２のインクは、硬化性樹脂材料（バインダー樹脂）を含む。
第２のインクに含まれる硬化性樹脂材料は、以下に述べるような重合体Ｘ、重合体Ｙを含んでいる。
［重合体Ｘ］
重合体Ｘは、上記式（１１）で表される単量体成分ｘ１と上記式（１３）で表される単量体成分ｘ３と上記式（１４）で表される単量体成分ｘ４とを含むものである。重合体Ｘとしては、例えば、下記式（１７）で表されるものがある。
【０１１８】
【化２１】
2012159703.tif 000022
【０１１９】
第２のインクがこのような重合体Ｘを含むことにより、形成される着色部の表面の平坦性を特に高いものとすることができる。その結果、カラーフィルター用インクセットを用いて製造されるカラーフィルターの各部位での色むら、濃度むらの発生やコントラスト、明度の低下等をより確実に防止することができる。また、第２のインクを構成する硬化性樹脂材料全体としての、所定温度以下では実質的に硬化反応を進行させず、それ以上の温度で効率よく硬化反応を進行させることができる特性（以下、「硬化反応のスイッチング特性」ともいう）等を十分に優れたものとしつつ、カラーフィルター用インクセットを用いて形成される着色部の耐溶剤性等を特に優れたものとすることができ、カラーフィルターの耐久性、信頼性を特に優れたものとすることができる。また、カラーフィルターを備えた液晶表示装置の液晶層の電圧保持率（ＶＨＲ）を良好なものとすることができる。また、重合体Ｘを含むことにより、第２のインク中における各重合体成分の親和性、相溶性（特に、後述する重合体Ｙとの親和性、相溶性）を十分に優れたものとすることができるため、重合体Ｘの特長を十分に発揮させつつ、第２のインクの吐出安定性を優れたものとし、第２のインクを用いて形成される樹脂膜の透明性を高いとすることができる。
なお、重合体Ｘは、実質的に単一の化合物からなるものであってもよいし、複数種の化合物の混合物であってもよい。ただし、重合体Ｘが複数種の化合物の混合物である場合、各化合物が、単量体成分ｘ１、ｘ３およびｘ４を含有するものである。
【０１２０】
（単量体成分ｘ１）
重合体Ｘは、上記式（１１）で表される単量体成分ｘ１を単量体成分として含有してなるものである。
このような単量体成分ｘ１を単量体成分として含有することにより、第２のインクの保存時や液滴吐出時等における硬化性樹脂材料の不本意な反応（重合反応）を確実に防止しつつ、加熱環境下で行う硬化処理においては、硬化性樹脂材料の硬化反応（重合反応）をより好適に進行させることができる。すなわち、単量体成分ｘ１を含有することにより、硬化性樹脂材料についての硬化反応のスイッチング特性を特に優れたものとすることができる。また、単量体成分ｘ１を単量体成分として含有することにより、例えば、第２のインクの長期保存性、吐出安定性を優れたものとすることができる。また、単量体成分ｘ１を単量体成分として含有することにより、形成される樹脂膜（着色部）の硬度等を優れたものとすることができる。
【０１２１】
重合体Ｘ中における単量体成分ｘ１の含有率（重合体の合成に用いる単量体の重量で換算して求められる値）は、３０ｗｔ％以上９０ｗｔ％以下であるのが好ましく、４０ｗｔ％以上８０ｗｔ％以下であるのがより好ましい。重合体Ｘ中における単量体成分ｘ１の含有率が前記範囲内の値であると、後に詳述する単量体成分ｘ２、ｘ３、ｘ４の機能を阻害することなく、上述したような効果をより顕著に発現させることができる。これに対し、重合体Ｘ中における単量体成分ｘ１の含有率が前記下限値未満であると、単量体成分ｘ１を含むことによる効果が十分に発揮されない可能性がある。一方、重合体Ｘ中における単量体成分ｘ１の含有率が前記上限値を超えると、相対的に単量体成分ｘ２、ｘ３、ｘ４の含有率が低下し、これらの機能が十分に発揮されない可能性がある。また、重合体Ｘの高温での反応速度が低下し、十分に優れた生産性でカラーフィルターを製造するのが困難となる。なお、重合体Ｘが、複数種の化合物の混合物である場合、単量体成分ｘ１の含有率の値としては、これらの化合物についての加重平均値（重量比に基づいた加重平均値）を採用することができる。また、重合体Ｘが、複数種の化合物の混合物である場合、これらの化合物が、いずれも、上記のような含有率で単量体成分ｘ１を含有しているのが好ましい。
【０１２２】
（単量体成分ｘ２）
重合体Ｘは、下記式（１２）で表される単量体成分ｘ２を単量体成分として含有してなるものであってもよい。
【０１２３】
【化２２】
2012159703.tif 000023
【０１２４】
このような単量体成分ｘ２を単量体成分として含有すること（特に、上述した単量体成分ｘ１や後に詳述する単量体成分ｘ３とともに含有すること）により、第２のインクの保存時や液滴吐出時等における硬化性樹脂材料の不本意な反応（重合反応）を確実に防止しつつ、加熱環境下で行う硬化処理においては、硬化性樹脂材料の硬化反応（重合反応）をより好適に進行させることができる。特に、加熱環境下での硬化処理において、硬化性樹脂材料の重合反応の立ち上がりをより良好なものとすることができるとともに、継続的に重合反応の進行させることができる。また、単量体成分ｘ２を単量体成分として含有することにより、形成される樹脂膜（着色部）の硬度等を特に優れたものとすることができる。
単量体成分ｘ２を単量体成分として含有する重合体Ｘとしては、例えば、下記式（１９）で表されるものがある。
【０１２５】
【化２３】
2012159703.tif 000024
【０１２６】
重合体Ｘ中における単量体成分ｘ２の含有率（重合体の合成に用いる単量体の重量で換算して求められる値）は、５ｗｔ％以上６０ｗｔ％以下であるのが好ましく、１０ｗｔ％以上５０ｗｔ％以下であるのがより好ましい。重合体Ｘ中における単量体成分ｘ２の含有率が前記範囲内の値であると、前述した単量体成分ｘ１および後に詳述する単量体成分ｘ３、ｘ４の機能を阻害することなく、上述したような効果をより顕著に発現させることができる。これに対し、重合体Ｘ中における単量体成分ｘ２の含有率が前記下限値未満であると、単量体成分ｘ２を含むことによる効果が十分に発揮されない可能性がある。一方、重合体Ｘ中における単量体成分ｘ２の含有率が前記上限値を超えると、相対的に単量体成分ｘ１、ｘ３、ｘ４の含有率が低下し、これらの機能が十分に発揮されない可能性がある。また、重合体Ｘの比較的低温での反応性が増し、第２のインクの保存安定性が低下する傾向が現れる。なお、重合体Ｘが、複数種の化合物の混合物である場合、単量体成分ｘ２の含有率の値としては、これらの化合物についての加重平均値（重量比に基づいた加重平均値）を採用することができる。また、重合体Ｘが、複数種の化合物の混合物である場合、これらの化合物が、いずれも、上記のような含有率で単量体成分ｘ２を含有しているのが好ましい。
【０１２７】
（単量体成分ｘ３）
重合体Ｘは、上記式（１３）で表される単量体成分ｘ３を単量体成分として含有してなるものである。
重合体Ｘが単量体成分ｘ３を単量体成分として含有することにより、形成される着色部（樹脂膜）の耐薬品性、耐溶剤性等を特に優れたものとすることができる。これにより、硬化処理の後に、薬品塗布や洗浄等の後処理を行った場合であっても、これらによる悪影響の発生を確実に防止することができる。
【０１２８】
また、単量体成分ｘ３は、重合体Ｘにおいて、上述した単量体成分ｘ１と同様に、比較的低い温度（例えば、１００℃以下）での反応性が十分に低いのに対し、硬化処理で施す熱処理のような加熱環境下では、十分な反応性を示すものである。このため、第２のインクの保存時や液滴吐出時等における硬化性樹脂材料の不本意な反応（重合反応）を確実に防止しつつ、加熱環境下で行う硬化処理においては、硬化性樹脂材料の硬化反応（重合反応）を好適に進行させることができる。
また、単量体成分ｘ３を単量体成分として含有することにより、例えば、第２のインクの長期保存性、吐出安定性等を特に優れたものとすることができる。
【０１２９】
重合体Ｘ中における単量体成分ｘ３の含有率（重合体の合成に用いる単量体の重量で換算して求められる値）は、２ｗｔ％以上２０ｗｔ％以下であるのが好ましく、３ｗｔ％以上１５ｗｔ％以下であるのがより好ましい。重合体Ｘ中における単量体成分ｘ３の含有率が前記範囲内の値であると、前述した単量体成分ｘ１、ｘ２および後に詳述する単量体成分ｘ４の機能を阻害することなく、上述したような効果をより顕著に発現させることができる。これに対し、重合体Ｘ中における単量体成分ｘ３の含有率が前記下限値未満であると、単量体成分ｘ３を含むことによる効果が十分に発揮されない可能性がある。一方、重合体Ｘ中における単量体成分ｘ３の含有率が前記上限値を超えると、相対的に単量体成分ｘ１、ｘ２、ｘ４の含有率が低下し、これらの機能が十分に発揮されない可能性がある。また、第２のインクを用いて形成される樹脂膜が硬くなりすぎ、温度変化に伴う基板等の変形に対する追従性が低下する傾向が現れる。なお、重合体Ｘが、複数種の化合物の混合物である場合、単量体成分ｘ３の含有率の値としては、これらの化合物についての加重平均値（重量比に基づいた加重平均値）を採用することができる。また、重合体Ｘが、複数種の化合物の混合物である場合、これらの化合物が、いずれも、上記のような含有率で単量体成分ｘ３を含有しているのが好ましい。
【０１３０】
（単量体成分ｘ４）
重合体Ｘは、上記式（１４）で表される単量体成分ｘ４を単量体成分として含有してなるものである。
このような単量体成分ｘ４を単量体成分として含有することにより、着色部（樹脂膜）の形成時、第２のインクから第２の液性媒体を除去する際に、固形分濃度の上昇に伴って第２のインクのチキソトロピック性および粘度が上昇し、形成される着色部（樹脂膜）の表面に不本意な凹凸が生じることをより確実に防止することができる。
【０１３１】
また、単量体成分ｘ４は、その末端に水酸基を有している。このような構造を有することにより、比較的低い温度（例えば、１００℃以下）における反応性を十分に低いものとしつつ、硬化処理のような加熱環境下における反応性をさらに高めることができる。これにより、第２のインクの保存時や液滴吐出時等における硬化性樹脂材料の不本意な反応（重合反応）を確実に防止しつつ、加熱環境下で行う硬化処理においては、硬化性樹脂材料の硬化反応（重合反応）をより好適に進行させることができる。
また、単量体成分ｘ４を単量体成分として含有することにより、例えば、第２のインクの長期保存性、吐出安定性等を特に優れたものとすることができる。
【０１３２】
重合体Ｘ中における単量体成分ｘ４の含有率（重合体の合成に用いる単量体の重量で換算して求められる値）は、２ｗｔ％以上２０ｗｔ％以下であるのが好ましく、３ｗｔ％以上１５ｗｔ％以下であるのがより好ましい。重合体Ｘ中における単量体成分ｘ４の含有率が前記範囲内の値であると、前述した単量体成分ｘ１、ｘ２、ｘ３の機能を阻害することなく、上述したような効果をより顕著に発現させることができる。これに対し、重合体Ｘ中における単量体成分ｘ４の含有率が前記下限値未満であると、単量体成分ｘ４を含むことによる効果が十分に発揮されない可能性がある。一方、重合体Ｘ中における単量体成分ｘ４の含有率が前記上限値を超えると、相対的に単量体成分ｘ１、ｘ２、ｘ３の含有率が低下し、これらの機能が十分に発揮されない可能性がある。また、第２のインクを用いて形成される樹脂膜（着色部）の硬度が低下する傾向が現れる。なお、重合体Ｘが、複数種の化合物の混合物である場合、単量体成分ｘ４の含有率の値としては、これらの化合物についての加重平均値（重量比に基づいた加重平均値）を採用することができる。また、重合体Ｘが、複数種の化合物の混合物である場合、これらの化合物が、いずれも、上記のような含有率で単量体成分ｘ４を含有しているのが好ましい。
【０１３３】
なお、重合体Ｘは、上述した単量体成分ｘ１、ｘ２、ｘ３、ｘ４以外の単量体成分（その他の単量体成分）を含むものであってもよい。これにより、例えば、上記のような特性を発揮しつつ、その他の単量体成分の化学構造に由来する効果も得ることができる。
重合体Ｘが、その他の単量体成分（単量体成分ｘ１、ｘ２、ｘ３、ｘ４以外の単量体成分）を含むものである場合、重合体Ｘ中におけるその他の単量体成分の含有率（複数種のその他の単量体成分を含む場合にはこれらの含有率の和）は、１５ｗｔ％以下であるのが好ましく、１０ｗｔ％以下であるのがより好ましい。
【０１３４】
重合体Ｘの重量平均分子量は、１０００以上５００００以下であるのが好ましく、１２００以上１００００以下であるのがより好ましく、１５００以上５０００以下であるのがさらに好ましい。これにより、第２のインクの経時的安定性（長期保存性）、第２のインクの吐出安定性を特に優れたものとすることができるとともに、カラーフィルターの生産性を十分に優れたものとし、さらに、第２のインクを用いて形成される着色部（樹脂膜）の平坦性をより確実に高いものとすることができ、カラーフィルターを用いて表示される画像における色むら等の発生をより効果的に防止することができる。
また、重合体Ｘの分散度（重量平均分子量Ｍｗ／数平均分子量Ｍｎ）は、１以上３以下であるのが好ましい。
【０１３５】
［重合体Ｙ］
重合体Ｙは、上記式（１５）で表される単量体成分ｙ１を含むものである。重合体Ｙとしては、例えば、下記式（１８）で表されるものがある。
【０１３６】
【化２４】
2012159703.tif 000025
【０１３７】
このような重合体Ｙを含むことにより、第２のインクの吐出安定性等を優れたものとしつつ、樹脂膜の隔壁等に対する密着性、耐溶剤性を特に優れたものとすることができ、製造されるカラーフィルターの耐久性、信頼性を特に優れたものとすることができる。また、カラーフィルターを備えた液晶表示装置の液晶層の電圧保持率（ＶＨＲ）を良好なものとすることができる。
なお、重合体Ｙは、実質的に単一の化合物からなるものであってもよいし、複数種の化合物の混合物であってもよい。ただし、重合体Ｙが複数種の化合物の混合物である場合、各化合物が、単量体成分ｙ１を含有するものである。
【０１３８】
（単量体成分ｙ１）
重合体Ｙは、上記式（１５）で表される単量体成分ｙ１を単量体成分として含有してなるものである。
このような単量体成分ｙ１を単量体成分として含有することにより、形成される樹脂膜の隔壁等に対する密着性を特に優れたものとすることができる。その結果、カラーフィルターの耐久性を特に優れたものとすることができる。
【０１３９】
重合体Ｙ中における単量体成分ｙ１の含有率（重合体の合成に用いる単量体の重量で換算して求められる値）は、３０ｗｔ％以上９０ｗｔ％以下であるのが好ましく、４０ｗｔ％以上８０ｗｔ％以下であるのがより好ましい。重合体Ｙ中における単量体成分ｙ１の含有率が前記範囲内の値であると、例えば、重合体Ｙが単量体成分として後に詳述する単量体成分ｙ２を含む場合において、当該単量体成分ｙ２の機能を阻害することなく、上述したような効果をより顕著に発現させることができる。これに対し、重合体Ｙ中における単量体成分ｙ１の含有率が前記下限値未満であると、単量体成分ｙ１を含むことによる効果が十分に発揮されない可能性がある。一方、重合体Ｙ中における単量体成分ｙ１の含有率が前記上限値を超えると、例えば、重合体Ｙが単量体成分として後に詳述する単量体成分ｙ２を含む場合において、相対的に単量体成分ｙ２の含有率が低下し、単量体成分ｙ２の機能が十分に発揮されない可能性がある。また、着色部（樹脂膜）の形成時、第２のインクから第２の液性媒体を除去する際に、固形分濃度の上昇に伴って第２のインクの粘度が上昇する傾向が現れ、形成される着色部（樹脂膜）の表面に不本意な凹凸が生じ易くなる。なお、重合体Ｙが、複数種の化合物の混合物である場合、単量体成分ｙ１の含有率の値としては、これらの化合物についての加重平均値（重量比に基づいた加重平均値）を採用することができる。また、重合体Ｙが、複数種の化合物の混合物である場合、これらの化合物が、いずれも、上記のような含有率で単量体成分ｙ１を含有しているのが好ましい。
【０１４０】
（単量体成分ｙ２）
重合体Ｙは、下記式（１６）で表される単量体成分ｙ２を単量体成分として含有してなるものであってもよい。
【０１４１】
【化２５】
2012159703.tif 000026
【０１４２】
このような単量体成分ｙ２を単量体成分として含有すること（特に、上述した単量体成分ｙ１とともに含有すること）により、第２のインクの保存時や液滴吐出時等における硬化性樹脂材料の不本意な反応（重合反応）をより確実に防止しつつ、加熱環境下で行う硬化処理においては、硬化性樹脂材料の硬化反応（重合反応）を好適に進行させることができる。特に、加熱環境下での硬化処理において、硬化性樹脂材料の重合反応の立ち上がりを良好なものとすることができるとともに、継続的に重合反応の進行させることができる。また、単量体成分ｙ２を単量体成分として含有することにより、形成される樹脂膜（着色部）の硬度等を優れたものとすることができる。
【０１４３】
また、重合体Ｙが単量体成分ｙ２を含有することにより、前述した重合体Ｘとの親和性、相溶性を十分に優れたものとすることができる。その結果、第２のインクが重合体Ｙとともに重合体Ｘを含む場合であっても、第２のインクの吐出安定性を優れたものとすることができ、また、第２のインクを用いて形成される樹脂膜は、透明性に優れ（硬化性樹脂材料の不透明性による光透過率の低下が防止され）、隔壁等に対する密着性が特に優れ、クラック等の問題が生じにくいものとなる。これに対し、単量体成分ｙ２を単量体成分として含有しないと、重合体Ｘを含む場合に、重合体Ｘとの親和性、相溶性を十分に優れたものとすることが困難となり、第２のインクは、吐出安定性に劣ったものとなり、また、製造されるカラーフィルターは、色むら等が発生し易く、コントラストや耐久性、信頼性等を十分に優れたものとするのが困難となる可能性がある。
単量体成分ｙ２を単量体成分として含有する重合体Ｙとしては、例えば、下記式（２０）で表されるものがある。
【０１４４】
【化２６】
2012159703.tif 000027
【０１４５】
重合体Ｙ中における単量体成分ｙ２の含有率（重合体の合成に用いる単量体の重量で換算して求められる値）は、１０ｗｔ％以上７０ｗｔ％以下であるのが好ましく、２０ｗｔ％以上６０ｗｔ％以下であるのがより好ましい。重合体Ｙ中における単量体成分ｙ２の含有率が前記範囲内の値であると、前述した単量体成分ｙ１の機能を阻害することなく、上述したような効果をより顕著に発現させることができる。これに対し、重合体Ｙ中における単量体成分ｙ２の含有率が前記下限値未満であると、単量体成分ｙ２を含むことによる効果が十分に発揮されない可能性がある。一方、重合体Ｙ中における単量体成分ｙ２の含有率が前記上限値を超えると、相対的に単量体成分ｙ１の含有率が低下し、単量体成分ｙ１の機能が十分に発揮されない可能性がある。また、重合体Ｙの比較的低温での反応性が増し、第２のインクの保存安定性が低下する傾向が現れる。なお、重合体Ｙが、複数種の化合物の混合物である場合、単量体成分ｙ２の含有率の値としては、これらの化合物についての加重平均値（重量比に基づいた加重平均値）を採用することができる。また、重合体Ｙが、複数種の化合物の混合物である場合、これらの化合物が、いずれも、上記のような含有率で単量体成分ｙ２を含有しているのが好ましい。
【０１４６】
なお、重合体Ｙは、上述した単量体成分ｙ１、ｙ２以外の単量体成分（その他の単量体成分）を含むものであってもよい。これにより、例えば、上記のような特性を発揮しつつ、その他の単量体成分の化学構造に由来する効果も得ることができる。
重合体Ｙが、その他の単量体成分（単量体成分ｙ１、ｙ２以外の単量体成分）を含むものである場合、重合体Ｙ中におけるその他の単量体成分の含有率（複数種のその他の単量体成分を含む場合にはこれらの含有率の和）は、１５ｗｔ％以下であるのが好ましく、１０ｗｔ％以下であるのがより好ましい。
【０１４７】
重合体Ｙの重量平均分子量は、１０００以上５００００以下であるのが好ましく、１２００以上１００００以下であるのがより好ましく、１５００以上５０００以下であるのがさらに好ましい。これにより、第２のインクの経時的安定性（長期保存性）、第２のインクの吐出安定性を特に優れたものとすることができるとともに、カラーフィルターの生産性を十分に優れたものとし、さらに、第２のインクを用いて形成される樹脂膜の平坦性をより確実に高いものとすることができ、カラーフィルターを用いて表示される画像における色むら等の発生をより効果的に防止することができる。
【０１４８】
また、重合体Ｙの分散度（重量平均分子量Ｍｗ／数平均分子量Ｍｎ）は、１以上３以下であるのが好ましい。
第２のインク中における上述した硬化性樹脂材料の含有率は、２．０ｗｔ％以上３０．０ｗｔ％以下であるのが好ましく、３．０ｗｔ％以上２８．０ｗｔ％以下であるのがより好ましい。これにより、形成される樹脂膜の表面の平坦性をより高いものとしつつ、第２のインクの粘度上昇を抑制して、液滴吐出ヘッドからの第２のインクの吐出性を特に優れたものとすることができる。また、形成される樹脂膜の厚さを容易に調整することができる。
【０１４９】
また、第２のインクを構成する硬化性樹脂材料は、上述した以外の重合体を含むものであってもよい。例えば、第２のインクは、前述した第１のインクの構成成分として説明した重合体Ｍを含むものであってもよい。これにより、着色部（樹脂膜）の表面の平坦性をより高いものとすることができ、製造されるカラーフィルターの表示画像のコントラスト、明度等を特に優れたものとすることができる。
また、第２のインクは、硬化性樹脂材料に加え、各種熱可塑性樹脂を含むものであってもよい。
【０１５０】
＜第２の液性媒体＞
第２の液性媒体（第２の液状媒質）は、上述したような重合体Ｍを、分散および／または溶解する機能を有するものである。すなわち、第２の液性媒体は、分散媒および／または溶媒として機能するものである。そして、通常、第２の液性媒体は、カラーフィルターを製造する過程において、その大部分が除去されるものである。
【０１５１】
第２の液性媒体を構成する液体としては、特に限定されないが、例えば、上述した第１の液体で挙げたものを用いることができる。
上述した中でも、第２の液性媒体は、プロピレングリコール−ｎ−ブチルエーテル、２−（２−メトキシ−１−メチルエトキシ）−１−メチルエチルアセテート、３−エトキシプロピオン酸エチル、ビス（２−ブトキシエチル）エーテル、ジエチレングリコールモノブチルエーテルアセテート、および、１，３−ブチレングリコールジアセテートから選択される１種または２種以上を含むものであることが好ましい。これにより、第２のインクの液滴吐出性を特に優れたものとすることができ、カラーフィルターの生産性を特に優れたものとすることができる。また、第１のインクより形成された着色膜から、着色剤が第２のインク（樹脂膜）中に拡散してしまうのをより確実に防止することができる。その結果、明度、コントラスト比の低下や、色むら、濃度むらの発生をより効果的に防止することができるとともに、耐溶剤性および耐光性を特に優れたものとし、カラーフィルターを備えた液晶表示装置の液晶層の電圧保持率（ＶＨＲ）も良好なものとすることができる。
【０１５２】
第２のインクにおける第２の液性媒体の含有率は、４０ｗｔ％以上９９ｗｔ％以下であるのが好ましく、６０ｗｔ％以上９５ｗｔ％以下であるのがより好ましい。第２の液性媒体の含有率が前記範囲内の値であると、第２のインクの液滴吐出ヘッドからの吐出性を特に優れたものとし、製造されるカラーフィルターの着色部の厚さの均一性をより高いものとすることができる。このため、得られるカラーフィルターは、各部位での濃度むら、色むらが特に効果的に抑制されたものとなり、また、画像表示装置に用いた際に、特に鮮明な画像を表示できるものとなる。
【０１５３】
第２の液性媒体の２５℃における粘度は、特に限定されないが、１．０ｍＰａ・ｓ以上４．０ｍＰａ・ｓ以下であるのが好ましく、１．５ｍＰａ・ｓ以上３．５ｍＰａ・ｓ以下であるのがより好ましい。第２の液性媒体の２５℃における粘度が前記範囲内の値であると、第２のインクの液滴吐出ヘッドからの吐出性を特に優れたものとし、製造されるカラーフィルターの着色部の厚さの均一性をより高いものとすることができる。このため、得られるカラーフィルターは、各部位での濃度むら、色むらが特に効果的に抑制されたものとなり、また、画像表示装置に用いた際に、特に鮮明な画像を表示できるものとなる。
【０１５４】
また、カラーフィルター用インクセットを構成する第２のインクの２５℃における粘度は、いずれも、２．０ｍＰａ・ｓ以上９．０ｍＰａ・ｓ以下であるのが好ましく、３．０ｍＰａ・ｓ以上７．０ｍＰａ・ｓ以下であるのがより好ましい。これにより、後述するようなインクジェット方式による液滴吐出において、吐出される第２のインクの液滴量のばらつきを特に小さいものとしつつ、液滴吐出ヘッドにおける目詰まりの発生等をより確実に防止することができる。この結果、得られるカラーフィルターは、各着色部の均一性をより高いものとすることができ、画像表示装置に用いた際に、特に鮮明な画像を表示できるものとなる。
【０１５５】
また、第２のインクは、上述した以外の成分を含むものであってもよい。このような成分としては、例えば、第１のインクの構成成分としてのその他の成分で例示したような成分が挙げられる。また、例えば、第２のインクは、着色剤を含むものであってもよいが、含まないものであるのが好ましい。また、第２のインクが着色剤を含む場合、第２のインク中に含まれる着色剤の含有率は、０．５ｗｔ％以下であるのが好ましく、０．２ｗｔ％以下であるのがより好ましい。
【０１５６】
《カラーフィルターの製造方法》
次に、上述したようなカラーフィルター１の製造方法について説明する。
図４は、カラーフィルターの製造方法の好適な実施形態を示す断面図、図５は、カラーフィルターの製造に用いる液滴吐出装置を示す斜視図である。
本実施形態のカラーフィルターの製造方法は、図４に示すように、基板１１を準備する基板準備工程（１ａ）と、基板１１上に隔壁１３を形成する隔壁形成工程（１ｂ、１ｃ）と、インクジェット方式により第１のインク２１を隔壁１３で囲まれた領域（セル）に付与する第１のインク付与工程（１ｄ）と、セル内に吐出された第１のインク２１から第１の液性媒体を除去する第１の液性媒体除去工程（１ｅ）と、第１のインク２１が吐出されたセル内に第２のインク２２を吐出する第２のインク付与工程（１ｆ）と、セル内に吐出された第２のインク２２から第２の液性媒体を除去する第２の液性媒体除去工程（１ｇ）とを有している。
【０１５７】
以下、各工程について詳細に説明する。
＜基板準備工程＞
まず、基板１１を準備する（１ａ）。本工程で準備する基板１１は、洗浄処理が施されたものであるのが好ましい。また、本工程で準備する基板１１は、シランカップリング剤等による薬品処理、プラズマ処理、イオンプレーティング、スパッタリング、気相反応法、真空蒸着等の適宜の前処理が施されたものであってもよい。
【０１５８】
＜隔壁形成工程＞
次に、基板１１の隔壁形成用の感放射線性組成物を基板１１の一方の面のほぼ全体に付与し、塗膜３を形成する（１ｂ）。なお、基板１１上に感放射線性組成物を付与した後、必要に応じて、プリベーク処理を行ってもよい。
その後、フォトマスクを介して、放射線を照射して、ポストエキスポジャーベーク処理（ＰＥＢ）を行い、さらに、アルカリ現像液を用いた現像処理を行うことにより、隔壁１３が形成される（１ｃ）。
【０１５９】
また、現像処理の前に、塗膜３に対して撥液化処理を行ってもよい。例えば、現像処理の前に、塗膜３に対してフッ素樹脂をスタンプ法等で付与してもよいし、フッ素をプラズマ重合処理で塗膜３（感放射線性組成物）の表面にドープしてもよい。そのような処理をすることで、バンク表面（図中の上面。内壁面を除く部位）のみ撥液化して、後の工程で形成される着色部１２の表面のさらなる平坦化に寄与する。また、感放射線性組成物のなかに、表面のみに配向するように、比重の軽いフッ素樹脂を添加しておいてもよい。
【０１６０】
＜第１のインク付与工程＞
次に、インクジェット方式により、着色剤と、当該着色剤が分散および／または溶解する第１の液性媒体とを含む第１のインク２１を、隔壁１３で囲まれたセル１４内に付与する（１ｄ）。
本工程は、形成すべき複数色の着色膜１２１に対応する複数種の第１のインク２１を用いて行う。この際、隔壁１３が設けられているため、２種以上の第１のインク２１が混ざり合うことが確実に防止される。
【０１６１】
第１のインク２１の吐出は、図５に示すような液滴吐出装置を用いて行う。
図５に示すように、本工程で用いる液滴吐出装置１００は、第１のインク２１を保持するタンク１０１と、チューブ１１０と、チューブ１１０を介してタンク１０１から第１のインク２１が供給される吐出走査部１０２とを備える。吐出走査部１０２は、複数の液滴吐出ヘッド（インクジェットヘッド）をキャリッジに搭載してなる液滴吐出手段１０３と、液滴吐出手段１０３の位置を制御する第１位置制御装置１０４（移動手段）と、前記工程で隔壁１３が形成された基板１１（以下、単に「基板１１」とも言う。）を保持するステージ１０６と、ステージ１０６の位置を制御する第２位置制御装置１０８（移動手段）と、制御手段１１２とを備えている。タンク１０１と、液滴吐出手段１０３における複数の液滴吐出ヘッドとは、チューブ１１０で連結されており、タンク１０１から複数の液滴吐出ヘッドのそれぞれに第１のインク２１が圧縮空気によって供給される。
【０１６２】
第１位置制御装置１０４は、制御手段１１２からの信号に応じて、液滴吐出手段１０３をＸ軸方向、およびＸ軸方向に直交するＺ軸方向に沿って移動させる。さらに、第１位置制御装置１０４は、Ｚ軸に平行な軸の回りで液滴吐出手段１０３を回転させる機能も有する。本実施形態では、Ｚ軸方向は、鉛直方向（つまり重力加速度の方向）に平行な方向である。第２位置制御装置１０８は、制御手段１１２からの信号に応じて、Ｘ軸方向およびＺ軸方向の双方に直交するＹ軸方向に沿ってステージ１０６を移動させる。さらに、第２位置制御装置１０８は、Ｚ軸に平行な軸の回りでステージ１０６を回転させる機能も有する。
【０１６３】
ステージ１０６は、Ｘ軸方向とＹ軸方向との双方に平行な平面を有する。また、ステージ１０６は、第１のインク２１を付与すべきセル１４を有する基板１１をその平面上に固定、または保持できるように構成されている。
上述のように、液滴吐出手段１０３は、第１位置制御装置１０４によってＸ軸方向に移動させられる。一方、ステージ１０６は、第２位置制御装置１０８によってＹ軸方向に移動させられる。つまり、第１位置制御装置１０４および第２位置制御装置１０８によって、ステージ１０６に対する液滴吐出ヘッドの相対位置が変わる（ステージ１０６に保持された基板１１と、液滴吐出手段１０３とが相対的に移動する）。
【０１６４】
制御手段１１２は、第１のインク２１を吐出すべき相対位置を表す吐出データを外部情報処理装置から受け取るように構成されている。
上記のような液滴吐出装置１００を用いて、カラーフィルター１が有する複数色の着色膜１２１に対応する第１のインク２１を、セル１４内に付与する。上記のような装置を用いることにより、セル１４内に、効率よくかつ選択的に第１のインク２１を付与することができる。また、上述したように、第１のインク２１は、優れた吐出安定性を有しており、長期間、液滴吐出を行った場合であっても、飛行曲がりや、液滴の吐出量が不安定化する等の問題が極めて発生しにくいものである。したがって、異なる色の着色膜１２１を形成するのに用いられる複数種の第１のインク２１が混ざり合って（混色して）しまったり、本来同一の着色濃度であることが求められる複数個の着色部１２の間での着色濃度のばらつきが発生する等の問題を確実に防止することができる。なお、図示の構成では、液滴吐出装置１００は、第１のインク２１を保持するタンク１０１、チューブ１１０等を１色分しか有していないが、これらの部材を、カラーフィルター１が有する複数色の着色部１２に対応する複数色分有するものであってもよい。また、カラーフィルター１の製造においては、複数色の第１のインク２１に対応する複数の液滴吐出装置１００を用いてもよい。
【０１６５】
また、上述したように、本実施形態のカラーフィルターの製造方法では、着色部の構成材料を第１のインクと第２のインクに分けて含有させることにより、第１のインクおよび第２のインクの吐出安定性を、いずれも優れたものとすることができる。このため、上記のような液滴吐出を行った場合において、各セル１４に付与される第１のインク２１の液滴量の不本意なばらつきが発生することを確実に防止することができる。
なお、本発明では、液滴吐出ヘッドは、駆動素子として、ピエゾ素子の代わりに静電アクチュエータを用いるものでもよい。また、液滴吐出ヘッドは、駆動素子として電気熱変換素子を用い、この電気熱変換素子による材料の熱膨張を利用して第１のインク２１を吐出する構成であってもよい。
【０１６６】
＜第１の液性媒体除去工程＞
次に、セル１４内の第１のインク２１から、第１の液性媒体を除去する（１ｅ）。このように、第１のインク２１から第１の液性媒体を除去することにより、第１のインク２１の流動性を失わせることができる。そして、本工程において第１の液性媒体が除去されて着色膜１２１が形成されると、引き続く第２のインク付与工程において第２のインク２２を付与した際にも、第１のインク２１の構成材料が、付与された第２のインク２２中に拡散してしまうことが確実に防止される。その結果、着色膜１２１と樹脂膜１２２とを有する構成の着色部１２を形成することができ、上述したような効果が発揮される。特に、第１のインク２１が着色剤として顔料を含むものであるため、第１の液性媒体が除去されることにより、顔料粒子が強固に凝集し、第２のインクへの拡散が確実に防止される。
【０１６７】
第１の液性媒体の除去は、通常、加熱により行う。
第１の液性媒体の除去を加熱により行う場合、加熱温度は、例えば、１５０℃以上３００℃以下であることが好ましく２００℃以上２８０℃以下であることがより好ましい。これにより、本工程において、第１の液性媒体が確実に除去され、第２のインク２２中への成分の溶出が生じにくい着色膜１２１をより確実に形成することができる。また、基板１１等への悪影響の発生を確実に防止することができる。また、着色膜１２１の形状をより容易に所望のものとすることができる。
【０１６８】
また、本工程においては、第１のインク２１が付与された基板１１を減圧環境下においてもよい。これにより、基板１１等への悪影響の発生を防止しつつ、第１の液性媒体の除去を効率よく行うことができる。
また、本工程においては、紫外線や電子線、もしくは放射線等のエネルギー照射を行ってもよい。
また、本工程は、２以上の工程で構成されていてもよい。すなわち、プレ除去工程と本除去工程とで第１の液性媒体を除去するものであってもよい。
【０１６９】
＜第２のインク付与工程＞
次に、セル１４内に第２のインク２２を付与する（１ｅ）。
上述したように、セル１４内の第１のインク２１からは第１の液性媒体が除去され、着色膜１２１が形成されている。このため、第１のインク２１が付与されたセル１４（着色膜１２１が形成されたセル１４）内に第２のインク２２を付与した際に、第１のインク２１の成分と第２のインク２２の成分とが混ざり合ってしまうことが防止され、着色膜１２１と樹脂膜１２２との積層構造をなす着色部１２を確実に形成することができる。特に、第２のインク２２の含まれる第２の液性媒体は、第１のインク２１を構成する第１の液性媒体に比べて、低沸点を有するものである。このような第２の液性媒体を含む第２のインク２２を付与することにより、セル１４内の着色膜１２１を構成する顔料の凝集が促進されるため、第２のインク２２を付与した際に、第１のインク２１の成分と第２のインク２２の成分とが混ざり合ってしまうことが確実に防止され、着色膜１２１と樹脂膜１２２との積層構造をなす着色部１２をより確実に形成することができる。また、上述したように、着色部１２の構成成分の一部を第１のインク２１中に含むものとしているため、第２のインク２２の液滴の吐出安定性を優れたものとすることができる。その結果、所望量の第２のインク２２を目的の位置に、確実に着弾させることができるため、最終的なカラーフィルター１での各着色部１２の不本意な厚さのばらつきを防止することができる。また、インクジェット法による高速描画が可能となるため、全体としての、カラーフィルター１の生産性を特に優れたものとすることができる。
【０１７０】
第２のインク２２のセル１４内への付与は、インクジェット方式の液滴吐出装置により行われるものであり、上記のような液滴吐出装置１００を用い、第１のインク２１と同様の方法で行うことができる。
また、第２のインク２２は、複数の第１のインク２１が付与されるセルのうち、複数の第１のインク２１のうち最も固形分の少ない第１のインク２１が付与されるべきセルに対し最も多く付与されることが好ましい。これにより、容易かつ確実に着色部１２の厚さを調整することができ、着色部１２の厚さが特に均一なカラーフィルターを製造することができる。このため、得られるカラーフィルター１は、各部位の濃度むら、色むらが特に抑制されたものとなる。また、後述するような画像表示装置にこのようなカラーフィルター１を用いた際に、着色部１２および隔壁１３の基板１１に対向する面とは反対の面側に設けられる共通電極が、各着色部１２と隔壁１３との段差によって、断線する等の不具合が発生するのを確実に防止することができる。
また、特に、複数種の第１のインク２１が付与されたセル１４で、付与された第１のインク２１の固形分が少ないセル１４ほど、第２のインク２２は、多く付与されることが好ましい。これにより、形成される着色部１２の厚さを特に均一にすることができる。
【０１７１】
＜第２の液性媒体除去工程＞
次に、セル１４内の第２のインク２２から、第２の液性媒体を除去し、樹脂膜１２２を形成し、着色膜１２１と樹脂膜１２２とを備えた着色部１２を得る（１ｇ）。これにより、カラーフィルター１が得られる。
第２の液性媒体の除去は、例えば、加熱により行うことができる。
【０１７２】
第２の液性媒体の除去を加熱により行う場合、基板１１の温度は、例えば、６０℃以上２６０℃以下であることが好ましく１８０℃以上２５０℃以下であることがより好ましい。これにより、第２のインク２２から効率よく第２の液性媒体を除去することができる。また、基板１１等への悪影響の発生を確実に防止することができる。また、第２のインクに含まれる硬化性樹脂材料の硬化反応を確実に進行させることができ、製造されるカラーフィルター１の信頼性、耐久性を特に優れたものとすることができる。また、樹脂層１２２の形状をより容易に所望のものとすることができる。
【０１７３】
また、本工程においては、第２のインク２２が付与された基板１１を減圧環境下においてもよい。これにより、基板１１等への悪影響の発生を防止しつつ、第１の液性媒体の除去を効率よく行うことができる。
また、本工程においては、紫外線や電子線、もしくは放射線等のエネルギー照射を行ってもよい。
【０１７４】
《画像表示装置》
次に、カラーフィルター１を有する画像表示装置（電気光学装置）である液晶表示装置の好適な実施形態について説明する。
図６は、液晶表示装置の好適な実施形態を示す断面図である。同図に示すように、液晶表示装置６０は、カラーフィルター１と、カラーフィルター１の着色部１２が設けられた面側に配された基板（対向基板）６６と、カラーフィルター１と基板６６との間の空隙に封入された液晶よりなる液晶層６２と、カラーフィルター１の基板１１の液晶層６２に対向する面とは反対の面側（図中下側）に設けられた偏光板６７と、基板６６の液晶層６２に対向する面とは反対の面側（図中上側）に設けられた偏光板６８とを有している。そして、カラーフィルター１の着色部１２および隔壁１３が設けられた面（着色部１２および隔壁１３の基板１１に対向する面とは反対の面）には、共通電極６１が設けられており、基板（対向基板）６６の液晶層６２、カラーフィルター１に対向する面には、カラーフィルター１の各着色部１２に対応する位置に、マトリクス状に、画素電極６５が配されている。さらに、共通電極６１と液晶層６２との間には配向膜６４が設けられ、基板６６（画素電極６５）と液晶層６２との間には配向膜６３が設けられている。
【０１７５】
基板６６は、可視光に対して光透過性を有する基板であり、例えば、ガラス基板である。
共通電極６１、画素電極６５は、可視光に対して光透過性を有する材料で構成されたものであり、例えば、ＩＴＯ等で構成されている。
また、図中省略しているが、各画素電極６５に対応するように、複数のスイッチング素子（例えば、ＴＦＴ：薄膜トランジスタ）が設けられている。そして、各着色部１２に対応する各画素電極６５について、共通電極６１との間での電圧の印加状態を制御することにより、各着色部１２（各画素電極６５）に対応する領域での、光の透過性を制御することができる。
液晶表示装置６０では、図示しないバックライトから発せられた光が、偏光板６８側（図中上側）から入射するようになっている。そして、液晶層６２を透過し、カラーフィルター１の各着色部１２（１２Ａ、１２Ｂ、１２Ｃ）に入射した光は、各着色部１２（１２Ａ、１２Ｂ、１２Ｃ）に対応する色の光として、偏光板６７（図中下側）から出射する。
【０１７６】
《電子機器》
前述したようなカラーフィルター１を有する液晶表示装置等の画像表示装置（電気光学装置）１０００は、各種電子機器の表示部に用いることができる。
図７は、本発明の電子機器を適用したモバイル型（またはノート型）のパーソナルコンピュータの構成を示す斜視図である。
【０１７７】
この図において、パーソナルコンピュータ１１００は、キーボード１１０２を備えた本体部１１０４と、表示ユニット１１０６とにより構成され、表示ユニット１１０６は、本体部１１０４に対しヒンジ構造部を介して回動可能に支持されている。
このパーソナルコンピュータ１１００においては、表示ユニット１１０６が画像表示装置１０００を備えている。
【０１７８】
図８は、本発明の電子機器を適用した携帯電話機（ＰＨＳも含む）の構成を示す斜視図である。
この図において、携帯電話機１２００は、複数の操作ボタン１２０２、受話口１２０４および送話口１２０６とともに、画像表示装置１０００を表示部に備えている。
【０１７９】
図９は、本発明の電子機器を適用したディジタルスチルカメラの構成を示す斜視図である。なお、この図には、外部機器との接続についても簡易的に示されている。
ここで、通常のカメラは、被写体の光像により銀塩写真フィルムを感光するのに対し、ディジタルスチルカメラ１３００は、被写体の光像をＣＣＤ（Charge Coupled Device）などの撮像素子により光電変換して撮像信号（画像信号）を生成する。
【０１８０】
ディジタルスチルカメラ１３００におけるケース（ボディー）１３０２の背面には、画像表示装置１０００が表示部に設けられ、ＣＣＤによる撮像信号に基づいて表示を行う構成になっており、被写体を電子画像として表示するファインダとして機能する。
ケースの内部には、回路基板１３０８が設置されている。この回路基板１３０８は、撮像信号を格納（記憶）し得るメモリが設置されている。
【０１８１】
また、ケース１３０２の正面側（図示の構成では裏面側）には、光学レンズ（撮像光学系）やＣＣＤなどを含む受光ユニット１３０４が設けられている。
撮影者が表示部に表示された被写体像を確認し、シャッタボタン１３０６を押下すると、その時点におけるＣＣＤの撮像信号が、回路基板１３０８のメモリに転送・格納される。
【０１８２】
また、このディジタルスチルカメラ１３００においては、ケース１３０２の側面に、ビデオ信号出力端子１３１２と、データ通信用の入出力端子１３１４とが設けられている。そして、図示のように、ビデオ信号出力端子１３１２にはテレビモニタ１４３０が、データ通信用の入出力端子１３１４にはパーソナルコンピュータ１４４０が、それぞれ必要に応じて接続される。さらに、所定の操作により、回路基板１３０８のメモリに格納された撮像信号が、テレビモニタ１４３０や、パーソナルコンピュータ１４４０に出力される構成になっている。
【０１８３】
なお、本発明の電子機器は、上述したパーソナルコンピュータ（モバイル型パーソナルコンピュータ）、携帯電話機、ディジタルスチルカメラの他にも、例えば、テレビ（例えば、液晶テレビ）や、ビデオカメラ、ビューファインダ型、モニタ直視型のビデオテープレコーダ、ラップトップ型パーソナルコンピュータ、カーナビゲーション装置、ページャ、電子手帳（通信機能付も含む）、電子辞書、電卓、電子ゲーム機器、ワードプロセッサ、ワークステーション、テレビ電話、防犯用テレビモニタ、電子双眼鏡、ＰＯＳ端末、タッチパネルを備えた機器（例えば金融機関のキャッシュディスペンサー、自動券売機）、医療機器（例えば電子体温計、血圧計、血糖計、心電表示装置、超音波診断装置、内視鏡用表示装置）、魚群探知機、各種測定機器、計器類（例えば、車両、航空機、船舶の計器類）、フライトシュミレータ、その他各種モニタ類、プロジェクター等の投射型表示装置等に適用することができる。中でも、テレビは、近年の表示部の大型化の傾向が顕著であるが、このような大型の表示部（例えば、対角線長８０ｃｍ以上の表示部）を有する電子機器では、従来のカラーフィルター用インクを用いて製造されるカラーフィルターを適用した場合、色むら、濃度むら等の問題を特に生じ易かったが、本発明を適用すれば、このような問題の発生を確実に防止することができる。すなわち、上記のような大型の表示部を有する電子機器に適用した場合に、本発明の効果は、より顕著に発揮される。
【０１８４】
以上、本発明について、好適な実施形態に基づいて説明したが、本発明はこれらに限定されるものではない。
例えば、前述した実施形態においては、各色の着色部に対応する第１のインクを、セル内に付与した後に、一括で、セル内の第１のインクから第１の液性媒体を除去するもの、すなわち、第１の液性媒体除去工程を１回のみ行うものとして説明したが、第１のインク付与工程、第１の液性媒体除去工程は、各色に対応して、繰り返し行うものであってもよい。
【０１８５】
また、例えば、第１のインク付与工程および第２のインク付与工程は、それぞれ、複数回行われるものであってもよい。
また、カラーフィルター、画像表示装置、電子機器を構成する各部は、同様の機能を発揮する任意のものと置換、または、その他の構成を追加することもできる。
また、前述した実施形態では、カラーフィルター用インクセットが、光の三原色に対応する３種（３色）の第１のインクおよび１種の第２のインクを備える場合について中心的に説明したが、カラーフィルター用インクセットを構成する第１のインクおよび第２のインクの数、種類（色）は、上述したものに限定されない。例えば、カラーフィルター用インクセットは、４種以上の第１のインクを備えるものであってもよい。
【０１８６】
また、前述した実施形態では、カラーフィルター用インクセットは、１種の第２のインクのみを備えるものとして説明したが、複数種の第２のインクを備えるものであってもよい。例えば、カラーフィルター用インクセットは、複数種の第１のインクにそれぞれ対応する複数種の第２のインクを備え、第２のインク毎に組成が異なるものであってもよい。特に第２のインク毎に硬化性樹脂材料の含有量を調整することにより、複数の第２のインクの吐出量を全て同じものとしつつ、第２のインク毎に付与する硬化性樹脂材料の量を異なるものとすることができる。これにより、液滴吐出時における吐出条件の設定がより簡易なものとなる。
【実施例】
【０１８７】
次に、本発明の具体的実施例について説明する。
［１］重合体の合成
（合成例１）
攪拌機、還流冷却機、滴下漏斗、窒素導入管および温度計を備えた反応容器（フラスコ）に、溶媒（溶剤）としてのジエチレングリコールモノブチルエーテルアセテート：１００重量部を入れて、８０℃に加熱した。続いて、該フラスコ内に、単量体成分ｍ１としてのメタクリル酸２−［Ｏ−（１′−メチルプロピリデンアミノ）カルボキシアミノ］エチル（＝２−（１−メチルプロピリデンアミノオキシカルボニルアミノエチル）メタクリレート）：６０重量部、単量体成分ｍ２としてのメタクリル酸：２０重量部、単量体成分ｍ３としてのステアリルメタクリレート：２０重量部をジエチレングリコールモノブチルエーテルアセテート：３０重量部に溶解させた溶液を滴下ポンプを用いて４時間かけてフラスコ内に滴下した。一方、ラジカル開始剤（重合開始剤）としてのアゾビスジメチルバレロニトリル：５重量部をジエチレングリコールモノブチルエーテルアセテート：９０重量部に溶解させた溶液を、別の滴下ポンプを用いて４時間かけてフラスコ内に滴下した。重合開始剤の滴下が終了した後、４時間同温度に保持（熟成）し、その後、室温まで冷却して、単量体成分ｍ１、ｍ２、ｍ３を含み上記式（８）で表される重合体Ｍとしての重合体Ｍ１を得た。
（合成例２、３）
重合体の合成に用いる溶媒（溶剤）および単量体成分の種類、各成分の比率を調整し、重合体の組成を表１に示すように変更した以外は、前記合成例１と同様の操作を行った。その結果、２種の重合体Ｍ（重合体Ｍ２〜Ｍ３）が得られた。
【０１８８】
（合成例４）
攪拌機、還流冷却機、滴下漏斗、窒素導入管および温度計を備えた反応容器（フラスコ）に、溶媒（溶剤）としてのジエチレングリコールモノブチルエーテルアセテート：３１４重量部を入れて、９０℃に加熱した。続いて、ラジカル開始剤としての２，２′−アゾビス（イソブチロニトリル）（ＡＩＢＮ）：２０重量部、および、ジエチレングリコールモノブチルエーテルアセテート（溶媒）：３０重量部を加えた後、該フラスコ内に、上記式（１１）で表される単量体成分（化合物）ｘ１：１８０重量部、上記式（１２）で表される単量体成分（化合物）ｘ２：９０重量部、上記式（１３）で表される単量体成分（化合物）ｘ３：１５重量部、上記式（１４）で表される単量体成分（化合物）ｘ４：１５重量部、２，２′−アゾビス（イソブチロニトリル）（ＡＩＢＮ）：５０重量部をジエチレングリコールモノブチルエーテルアセテート：２００重量部に溶解させた溶液を滴下ポンプを用いて５時間かけて滴下し、さらに４時間熟成させた。その後、室温まで冷却して、単量体成分ｘ１、ｘ２、ｘ３、ｘ４を含み上記式（１９）で表される重合体Ｘとしての重合体Ｘ１を得た。
（合成例５、６）
重合体の合成に用いる溶媒（溶剤）の種類、各成分の比率を調整し、重合体の組成を表１に示すように変更した以外は、前記合成例４と同様の操作を行った。その結果、２種の重合体Ｘ（重合体Ｘ２〜Ｘ３）が得られた。
【０１８９】
（合成例７）
攪拌機、還流冷却機、滴下漏斗、窒素導入管および温度計を備えた反応容器（フラスコ）に、溶媒（溶剤）としてのジエチレングリコールモノブチルエーテルアセテート：３１４重量部を入れて、９０℃に加熱した。続いて、ラジカル開始剤としての２，２′−アゾビス（イソブチロニトリル）（ＡＩＢＮ）：２０重量部、および、ジエチレングリコールモノブチルエーテルアセテート（溶媒）：３０重量部を加えた後、該フラスコ内に、上記式（１５）で表される単量体成分（化合物）ｙ１：２００重量部、上記式（１６）で表される単量体成分（化合物）ｙ２：１００重量部、２，２′−アゾビス（イソブチロニトリル）（ＡＩＢＮ）：５０重量部をジエチレングリコールモノブチルエーテルアセテート：２００重量部に溶解させた溶液を滴下ポンプを用いて５時間かけて滴下し、さらに４時間熟成させた。その後、室温まで冷却して、単量体成分ｙ１、ｙ２を含み上記式（２０）で表される重合体Ｙとしての重合体Ｙ１を得た。
（合成例８、９）
重合体の合成に用いる溶媒（溶剤）の種類、各成分の比率を調整し、重合体の組成を表１に示すように変更した以外は、前記合成例７と同様の操作を行った。その結果、２種の重合体Ｙ（重合体Ｙ２、Ｙ３）が得られた。
【０１９０】
表１には、合成例１〜９で合成した各重合体を構成する各単量体成分の比率、各重合体の重量平均分子量Ｍｗをまとめて示した。表中、メタクリル酸２−［Ｏ−（１′−メチルプロピリデンアミノ）カルボキシアミノ］エチル（＝２−（１−メチルプロピリデンアミノオキシカルボニルアミノエチル）メタクリレート）を「ｍ１ａ」で示し、メタクリル酸２−（３，５−ジメチルピラゾール−１−イル）カルボニルアミノエチルを「ｍ１ｂ」で示し、アクリル酸２−（３，５−ジメチルピラゾール−１−イル）カルボニルアミノエチルを「ｍ１ｃ」で示し、メタクリル酸を「ｍ２ａ」で示し、ステアリルメタクリレートを「ｍ３ａ」で示し、メタクリル酸メチルを「ｍ４ａ」で示し、スチレンを「ｍ５」で示し、３，４−エポキシトリシクロ［５．２．１．０２，６］デカン−９−イルアクリレートと３，４−エポキシトリシクロ［５．２．１．０２，６］デカン−８−イルアクリレートの混合物を「ｍ７」で示した。なお、上記のようにして合成した重合体は、いずれも、分散度（重量平均分子量Ｍｗ／数平均分子量Ｍｎ）が１以上３以下の範囲内であった。
【０１９１】
【表１】
2012159703.tif 000028
【０１９２】
［２］カラーフィルター用インクセットの調製
（インクセット１）
以下のようにして、３種の第１のインクと１種の第２のインクとからなるカラーフィルター用インクセットを調製した。
＜第１のインクセットの調製＞
分散剤としてのディスパービック１６６と、重合体Ｍ１と、重合体Ｍ１を溶解する溶媒（第１のインクにおける第１の液性媒体の構成成分）として機能するジエチレングリコールモノブチルエーテルアセテートとを、攪拌機（一軸ミキサー）に投入し、ディスパーミルで１０分間攪拌することにより、重合体Ｍ１が溶媒に溶解した重合体Ｍ溶液を得た（重合体Ｍ溶液調製工程）。このとき、攪拌機が有する攪拌翼の回転数は、２０００ｒｐｍとなるようにした。
【０１９３】
次に、以下に述べるようにして、重合体Ｍ溶液調製工程で得られた重合体Ｍ溶液に、顔料を添加し、攪拌機（ビーズミル）を用いて、無機ビーズを多段で添加して微分散処理を行う微分散工程を施した。
まず、得られた重合体Ｍ溶液に、顔料を添加し、１０分間攪拌を行った。このとき、ビーズミル（攪拌機）が有する攪拌翼の回転数は、２０００ｒｐｍとなるようにした。また、顔料としては、Ｃ．Ｉ．ピグメントグリーン５８の粉末と、下記式（３４）で示される化学構造を有するスルホン化顔料誘導体（副顔料）の粉末と、Ｃ．Ｉ．ピグメントイエロー１５０との混合物を用いた。また、このとき、重合体Ｍ溶液と顔料との混合物中における顔料の含有率が１６ｗｔ％となるように、ジエチレングリコールモノブチルエーテルアセテートで希釈した。
【０１９４】
【化２７】
2012159703.tif 000029
【０１９５】
次に、平均粒径０．８ｍｍの無機ビーズ（第１の無機ビーズ、ジルコニア製、「Ｔｏｒａｙ  ｃｅｒａｍ  粉砕ボール」（商品名）、東レ株式会社製）を添加して、室温下、３０分間攪拌し１段目の分散処理（第１の処理）を行った。このとき、ビーズミル（攪拌機）が有する攪拌翼の回転数は、２０００ｒｐｍとなるようにした。
次に、フィルター（「ＰＡＬＬ  ＨＤＣＩＩ  Ｍｅｍｂｒａｎｅ  Ｆｉｌｔｅｒ」、ＰＡＬＬ社製）を用いたろ過により、無機ビーズ（第１の無機ビーズ）を除去し、その後、平均粒径０．１ｍｍの無機ビーズ（第２の無機ビーズ、ジルコニア製、「Ｔｏｒａｙ  ｃｅｒａｍ  粉砕ボール」（商品名）、東レ株式会社製）を添加し、更に３０分間攪拌し第２段目の分散処理（第２の処理）を行った。このとき、ビーズミル（攪拌機）が有する攪拌翼の回転数は、２０００ｒｐｍとなるようにした。また、このとき、得られる顔料分散体中における顔料の含有率が１３ｗｔ％となるように、ジエチレングリコールモノブチルエーテルアセテートで希釈した。
【０１９６】
その後、フィルター（「ＰＡＬＬ  ＨＤＣＩＩ  Ｍｅｍｂｒａｎｅ  Ｆｉｌｔｅｒ」（商品名）、ＰＡＬＬ社製）を用いたろ過により、無機ビーズ（第２の無機ビーズ）を除去し、顔料分散体を得た。
次に、希釈用の液性媒体（第１の液性媒体）として、ジエチレングリコールモノブチルエーテルアセテート、ジエチレングリコールモノノルマルブチルエーテルを加え、混合した（希釈工程）。本工程は、上記の各材料を内容量４００ｃｃの攪拌機（一軸ミキサー）に投入し、ディスパーミルで１０分間攪拌することにより行った。このとき、攪拌機が有する攪拌翼の回転数は、２０００ｒｐｍとなるようにした。これにより、目的とする緑色の第１のインク（Ｇインク）を得た。
また、顔料の種類、各成分の使用量を変更した以外は、前記緑色の第１のインクと同様にして、赤色の第１のインク（Ｒインク）、青色の第１のインク（Ｂインク）を調製した。
【０１９７】
＜第２のインクの調製＞
重合体Ｍ１と、重合体Ｘ１と、重合体Ｙ１と、第２の液性媒体としてのジエチレングリコールモノブチルエーテルアセテートとを混合することにより、第２のインクを得た。
このようにして得られた第２のインクと、第１のインクセットを組み合わせることで、４種のインクからなるカラーフィルター用インクセットを得た。
【０１９８】
（インクセット２、３）
カラーフィルター用インクセットを構成する第１のインクおよび第２のインクの調製に用いる材料の種類・使用量を表２に示すようにした以外は、前記インクセット１と同様にしてカラーフィルター用インクセットを調製した。
【０１９９】
前記各ラーフィルター用インクセットを構成する各インクの構成成分の種類、含有量を表２に示した。なお、表中、Ｃ．Ｉ．ピグメントグリーン５８を「ＰＧ５８」、上記式（３４）で表される顔料誘導体（分子内のスルホ基が１個）で構成された粉末を「ＳＰＤ１」、Ｃ．Ｉ．ピグメントレッド１７７と式（３０）で表される顔料誘導体との混合物を「ＰＲ１７７Ｄ」、Ｃ．Ｉ．ピグメントレッド２５４と式（３１）で表される顔料誘導体との混合物を「ＰＲ２５４Ｄ」、Ｃ．Ｉ．ピグメントブルー１５：６を「ＰＢ１５：６」、Ｃ．Ｉ．ピグメントイエロー１５０を「ＰＹ１５０」、Ｃ．Ｉ．ピグメントバイオレット２３を「ＰＶ２３」、ディスパービック１６６を「ＤＡ４」、ジエチレングリコールモノブチルエーテルアセテートを「Ｓ１」、１，３−ブチレングリコールジアセテートを「Ｓ２」、２−（２−メトキシ−１−メチルエトキシ）−１−メチルエチルアセテートを「Ｓ３」、ジエチレングリコールモノノルマルブチルエーテルを「Ｓ６」、トリエチレングリコールモノノルマルブチルエーテルを「Ｓ７」、３−エトキシプロピオン酸エチルを「Ｓ８」で示した。
【０２００】
また、インクの製造で用いた、Ｃ．Ｉ．ピグメントレッド１７７と式（３０）で表される顔料誘導体との混合物中における式（３０）で表される顔料誘導体の含有率は、いずれも、０．１ｗｔ％以上１０ｗｔ％以下であった。また、インクの製造で用いた、Ｃ．Ｉ．ピグメントレッド２５４と式（３１）で表される顔料誘導体との混合物中における式（３１）で表される顔料誘導体の含有率は、いずれも、０．１ｗｔ％以上１０ｗｔ％以下であった。また、振動式粘度計を用いて、ＪＩＳ  Ｚ８８０９に準拠して測定された前記カラーフィルター用インクセットを構成する第１のインクの２５℃における粘度は、いずれも、５ｍＰａ・ｓ以上１１ｍＰａ・ｓ以下の範囲内の値であった。また、振動式粘度計を用いて、ＪＩＳ  Ｚ８８０９に準拠して測定された前記各カラーフィルター用インクセットを構成する第２のインクの２５℃における粘度は、いずれも、１．５ｍＰａ・ｓ以上３．５ｍＰａ・ｓ以下の範囲内の値であった。
【０２０１】
【表２】
2012159703.tif 000030
【０２０２】
［３］カラーフィルターの製造
（実施例１）
以下の［３．１］〜［３．７］の工程を経て、８０００枚のカラーフィルターを製造した。
［３．１］基板準備工程
まず、両面にナトリウムイオンの溶出を防止するシリカ（ＳｉＯ２）膜が形成されたソーダガラス製の基板（Ｇ５サイズ：１１００×１３００ｍｍ）を用意し、洗浄処理を施した。
次に、カーボンブラックを含む隔壁形成用の感放射線性組成物を、洗浄済の基板の一方の面の全体に付与し、塗膜を形成した。
次に、加熱温度：１１０℃、加熱時間：１２０秒という条件でプリベーク処理を行った。
【０２０３】
［３．２］隔壁形成工程
その後、フォトマスクを介して、放射線を照射して、ポストエキスポジャーベーク処理（ＰＥＢ）を行い、引き続き、ＣＦ４とＨｅガスとを１：９（体積比）で混合したガスを導入した大気圧プラズマ重合装置で、出力８００Ｗ、プラズマ発生装置からテーブルまでの距離：０．５ｍｍ、処理テーブル速度：１０ｍ／ｓという条件で、プリベーク処理、ポストエキスポジャーベーク処理の施された塗膜の表面だけにフッ素をドーピングした。その後、アルカリ現像液を用いた現像処理を行い、さらに、ポストベーク処理を行うことにより、隔壁を形成した。ＰＥＢは、加熱温度：１１０℃、加熱時間：１２０秒、放射線照射強度：１５０ｍＪ／ｃｍ２という条件で行った。また、現像処理は、例えば、振動浸漬法により行った。現像処理時間は、６０秒とした。また、ポストベーク処理は、加熱温度：１４０℃、加熱時間：１０分という条件で行った。形成された隔壁の厚さは、２．０μｍであった。
【０２０４】
［３．３］第１のインク付与工程
次に、図５に示すような液滴吐出装置を用いて、隔壁で囲まれた領域としてのセル内に、第１のインクを吐出した。この際、３色の第１のインクを用い、各色の第１のインクが混色しないようにした。また、第１のインクの吐出は、液滴吐出装置のピエゾ素子の振動数を５ｋＨｚとし、その駆動波形を最適化した上で行った。
［３．４］第１の液性媒体除去工程
その後、ホットプレート上にて２３０℃で６０分間の加熱処理を施すことにより、第１の液性媒体を除去し、３色（赤色（Ｒ）、緑色（Ｇ）、青色（Ｂ））の着色膜を形成した。
【０２０５】
［３．５］第２のインク付与工程
次に、図５に示すような液滴吐出装置を用いて、第１のインクが吐出されたセル内に、第２のインクを吐出した。この際、各セル内には、形成される着色部（着色部と樹脂膜との積層体）の平均厚さが２．０μｍとなるような量の第２のインクを付与した。第２のインクの吐出は、液滴吐出装置のピエゾ素子の振動数を５ｋＨｚとし、その駆動波形を最適化した上で行った。
【０２０６】
［３．６］第２の液性媒体除去工程
その後、ホットプレート上にて１００℃で６０分間の加熱処理を施し、さらに２００℃のオーブン内で１５分間の加熱処理を施すことにより、それぞれ着色膜と樹脂膜とからなる３色の着色部が形成された。
［３．７］洗浄工程
その後、Ｎ−メチル−２−ピロリドンおよびγ−ブチロラクトンを用いた洗浄を行い、図１に示すようなカラーフィルターが得られた。
【０２０７】
（実施例２〜５、比較例１、２）
表３に示すインクセットを用い、各インクの吐出量、液性媒体の除去条件等を調整することにより、着色膜、樹脂層および着色部の平均厚さ、ＴＸおよびＴＹ等の値を表３に示す値となるようにした以外は、前記実施例１と同様にカラーフィルターを製造した。
各実施例および各比較例において使用したインクの種類、得られたカラーフィルターの着色膜、樹脂層および着色部の平均厚さ、ＴＸおよびＴＹ等の値を表３に示した。
【０２０８】
【表３】
2012159703.tif 000031
【０２０９】
［４］カラーフィルターの評価
上記のようにして得られた各実施例および各比較例のカラーフィルターを用いて、以下のような評価を行った。
［４．１］液晶層の電圧保持率
前記各実施例および各比較例のカラーフィルターのうち、それぞれ、８０００枚目に製造されたカラーフィルターを用いて、同条件で図６に示すような液晶表示装置を製造し、液晶層に、５Ｖの電圧を６０マイクロ秒の印加時間、１６．５ミリ秒のスパンで印加した後、印加解除から１６．５ミリ秒後の電圧保持率（ＶＨＲ）を、液晶用電圧保持率測定システム（マイクロニクス社製、製品名「ＭＺ１８００」）を用いて測定し、以下の４段階の基準に従い、評価した。
Ａ：ＶＨＲが９８％以上。
Ｂ：ＶＨＲが９６％以上９８％未満。
Ｃ：ＶＨＲが９１％以上９６％未満。
Ｄ：ＶＨＲが９１％未満。
【０２１０】
［４．２］ヒートサイクル試験（耐候性試験）
前記各実施例および各比較例のカラーフィルターのうち、それぞれ、５０２１〜５０３０枚目に製造されたカラーフィルターを用いて、同条件で図６に示すような液晶表示装置を製造した。
これらの液晶表示装置を用いて、暗室で、赤色の単色表示、緑色の単色表示、青色の単色表示を行った状態で目視による観察を行い、光漏れ（白抜け、輝点）が発生していないことを確認した。
次に、上記の液晶表示装置からカラーフィルターを取り外した。
【０２１１】
取り外した各カラーフィルターを、２０℃の環境下に１．５時間、次いで、５５℃の環境下に２．５時間、次いで、２０℃の環境下に１．５時間、次いで、−２０℃の環境下に２．５時間静置した。その後、再び、環境温度を２０℃に戻し、これを１サイクル（８時間）とし、このサイクルを合計５０回繰り返した（合計４００時間）。
その後、これらのカラーフィルターを用いて、再び、図６に示すような液晶表示装置を組み立てた。
これらの液晶表示装置を用いて、暗室で、赤色の単色表示、緑色の単色表示、青色の単色表示を行った状態で目視による観察を行い、光漏れ（白抜け、輝点）の発生状況を、以下の６段階の基準に従い、評価した。
【０２１２】
Ａ：光漏れ（白抜け、輝点）の発生したカラーフィルターはない。
Ｂ：１〜２枚のカラーフィルターにおいて、光漏れ（白抜け、輝点）が認められる。
Ｃ：３〜４枚のカラーフィルターにおいて、光漏れ（白抜け、輝点）が認められる。
Ｄ：５〜７枚のカラーフィルターにおいて、光漏れ（白抜け、輝点）が認められる。
Ｅ：８〜９枚のカラーフィルターにおいて、光漏れ（白抜け、輝点）が認められる。
Ｆ：１０枚のカラーフィルターにおいて、光漏れ（白抜け、輝点）が認められる。
【０２１３】
［４．３］耐溶剤性評価
前記各実施例および各比較例のカラーフィルターのうち、それぞれ、４００１〜４００５枚目に製造されたカラーフィルターを用いて、同条件で図６に示すような液晶表示装置を製造した。これらの液晶表示装置について、赤色の単色表示、緑色の単色表示、青色の単色表示を行い、分光光度計（大塚電子社製、ＭＣＰＤ３０００）を用いて測色した。
【０２１４】
次に、上記の液晶表示装置からカラーフィルターを取り外した。
取り外した各カラーフィルターを、５０℃の溶剤中に６０分間浸漬した後、再び、図６に示すような液晶表示装置を組み立てた。
これらの液晶表示装置について、赤色の単色表示、緑色の単色表示、青色の単色表示を行い、分光光度計（大塚電子社製、ＭＣＰＤ３０００）を用いて測色した。
【０２１５】
これらの結果から、各実施例および各比較例について、カラーフィルターの溶剤への浸漬前後での色差（Ｌａｂ表示系での色差ΔＥ）を求め、以下の３段階の基準に従い、評価した。
Ａ：色差（ΔＥ）が３．０未満。
Ｂ：色差（ΔＥ）が３．０以上３．５未満。
Ｃ：色差（ΔＥ）が３．５以上。
溶剤としては、γ−ブチロラクトン（γ−ＢＬ）、イソプロピルアルコール（ＩＰＡ）、Ｎ−メチル−２−ピロリドン（ＮＭＰ）、０．５Ｎ塩酸（ＨＣｌ）、０．５Ｎ水酸化ナトリウム水溶液（ＮａＯＨ）を用いた。
これらの結果を表４に示す。
【０２１６】
【表４】
2012159703.tif 000032
【０２１７】
表４から明らかなように、各実施例のカラーフィルターは、耐溶剤性および耐候性に優れていた。また、各実施例のカラーフィルターを備えた液晶表示装置の液晶層の電圧保持率に優れていた。これに対し、各比較例では、満足な結果が得られなかった。
また、市販の液晶テレビを分解し、液晶表示装置部分を、上記のようにして製造したものと交換して、上記と同様の評価を行ったところ、上記と同様な結果が得られた。
【符号の説明】
【０２１８】
１…カラーフィルター  １１…基板  １２…着色部  １２Ａ…第１の着色部  １２Ｂ…第２の着色部  １２Ｃ…第３の着色部  １３…隔壁  １４…セル  １５…画素  １６…有効領域  ２１…第１のインク  ２２…第２のインク  １２１…着色膜  １２２…樹脂膜  ３…塗膜  ６０…液晶表示装置  ６１…共通電極  ６２…液晶層  ６３、６４…配向膜  ６５…画素電極  ６６…基板（対向基板）  ６７、６８…偏光板  １００…液滴吐出装置  １０１…タンク  １０２…吐出走査部  １０３…液滴吐出手段  １０４…第１位置制御装置（移動手段）  １０６…ステージ  １０８…第２位置制御装置（移動手段）  １１０…チューブ  １１２…制御手段  １０００…画像表示装置  １１００…パーソナルコンピューター  １１０２…キーボード  １１０４…本体部  １１０６…表示ユニット  １２００…携帯電話機  １２０２…操作ボタン  １２０４…受話口  １２０６…送話口  １３００…ディジタルスチルカメラ  １３０２…ケース（ボディー）  １３０４…受光ユニット  １３０６…シャッターボタン  １３０８…回路基板  １３１２…ビデオ信号出力端子  １３１４…データ通信用の入出力端子  １４３０…テレビモニター  １４４０…パーソナルコンピューター
【図１】
2012159703.tif 000037
【図２】
2012159703.tif 000038
【図３】
2012159703.tif 000039
【図４】
2012159703.tif 000040
【図５】
2012159703.tif 000041
【図６】
2012159703.tif 000042
【図７】
2012159703.tif 000043
【図８】
2012159703.tif 000044
【図９】
2012159703.tif 000045